(57)【要約】  パワーモジュール（１）は、平板状の厚銅基板（２）と、厚銅基板（２）上に配置された導電性の応力緩和金属層（２４Ｕ）と、応力緩和金属層（２４Ｕ）上に配置された半導体デバイス（２２）と、応力緩和金属層（２４Ｕ）上に配置されたメッキ層（３０）を備え、半導体デバイス（２２）は、メッキ層（３０）を介して、応力緩和金属層（２４Ｕ）と接合している。厚銅基板（２）は、第１厚銅層（１４）と、第１厚銅層（１４）上に配置された第２厚銅層（１８）とを備え、応力緩和金属層（２４Ｕ）は、第２厚銅層（１８）上に配置される。半導体デバイス（２２）の一部は、応力緩和金属層（２４Ｕ）に食い込んで固着している。半導体デバイス（２２）と応力緩和金属層（２４Ｕ）との接合面は、拡散接合若しくは固相拡散接合により一体化されている。熱抵抗を増加させることなく、接合の信頼性の向上が可能なパワーモジュールを提供する。
2018181417.tif 000002
【特許請求の範囲】
【請求項１】
平板状の厚銅基板と、
前記厚銅基板上に配置された導電性の応力緩和金属層と、
前記応力緩和金属層上に配置された半導体デバイスと
を備え、前記半導体デバイスは、前記応力緩和金属層と接合していることを特徴とするパワーモジュール。
【請求項２】
前記応力緩和金属層上に配置されたメッキ層を備え、
前記半導体デバイスは、前記応力緩和金属層と前記メッキ層を介して接合していることを特徴とする請求項１に記載のパワーモジュール。
【請求項３】
前記応力緩和金属層上に配置されたＡｇ焼成層を備え、
前記半導体デバイスは、前記Ａｇ焼成層を介して、前記応力緩和金属層と接合していることを特徴とする請求項１に記載のパワーモジュール。
【請求項４】
前記メッキ層上に配置されたＡｇ焼成層を備え、
前記半導体デバイスは、前記Ａｇ焼成層および前記メッキ層を介して、前記応力緩和金属層と接合していることを特徴とする請求項２に記載のパワーモジュール。
【請求項５】
前記半導体デバイスの一部は、前記応力緩和金属層または前記メッキ層に食い込んで固着していることを特徴とする請求項２または４に記載のパワーモジュール。
【請求項６】
前記半導体デバイスと前記応力緩和金属層または前記メッキ層との接合面は、一体化していることを特徴とする請求項５に記載のパワーモジュール。
【請求項７】
前記半導体デバイスは、前記応力緩和金属層または前記メッキ層に前記半導体デバイスの厚さの１／３〜１／２食い込んで接合していることを特徴とする請求項６に記載のパワーモジュール。
【請求項８】
前記応力緩和金属層は、第１アルミニウム緩和層を備えることを特徴とする請求項１〜７のいずれか１項に記載のパワーモジュール。
【請求項９】
前記厚銅基板は、
第１厚銅層と、
前記第１厚銅層上に配置された第２厚銅層と
を備え、前記応力緩和金属層は、前記第２厚銅層上に配置されることを特徴とする請求項１〜８のいずれか１項に記載のパワーモジュール。
【請求項１０】
前記第１厚銅層上に配置された絶縁シート層を備え、
前記第２厚銅層は、前記絶縁シート層上に配置されることを特徴とする請求項９に記載のパワーモジュール。
【請求項１１】
前記絶縁シート層上に配置された第２アルミニウム緩和層を備え、
前記第２厚銅層は、前記第２アルミニウム緩和層上に圧延接着されていることを特徴とする請求項９または１０に記載のパワーモジュール。
【請求項１２】
前記絶縁シート層上に配置された第２アルミニウム緩和層を備え、
前記第２厚銅層は、前記第２アルミニウム緩和層上にスパッタリング技術、コールドスプレー技術若しくは溶射技術を用いて接着されていることを特徴とする請求項９または１０に記載のパワーモジュール。
【請求項１３】
冷却器と、
前記冷却器上に配置された第１サーマルコンパウンド層と
を備え、前記厚銅基板は、前記冷却器上に前記第１サーマルコンパウンド層を介して配置されることを特徴とする請求項９〜１１のいずれか1項に記載のパワーモジュール。
【請求項１４】
冷却器と、前記冷却器上に配置された半田層、銀焼成層若しくは拡散接合層とを備え、前記厚銅基板は、前記冷却器上に前記半田層、前記銀焼成層若しくは前記拡散接合層のいずれかを介して配置されることを特徴とする請求項９〜１１のいずれか1項に記載のパワーモジュール。
【請求項１５】
前記厚銅基板を挟んで、前記第１アルミニウム緩和層に対向して配置される第２アルミニウム緩和層を備えることを特徴とする請求項８に記載のパワーモジュール。
【請求項１６】
冷却器と、
前記冷却器上に配置された絶縁シートと
を備え、前記厚銅基板は、前記絶縁シート上に配置されることを特徴とする請求項１５に記載のパワーモジュール。
【請求項１７】
絶縁基板と、
前記絶縁基板上に配置された第２サーマルコンパウンド層と
を備え、前記厚銅基板は、前記第２サーマルコンパウンド層上に配置されることを特徴とする請求項１５に記載のパワーモジュール。
【請求項１８】
冷却器と、
前記冷却器上に配置された第２サーマルコンパウンド層と
を備え、前記厚銅基板は、前記冷却器上に前記第２サーマルコンパウンド層を介して配置されることを特徴とする請求項１７に記載のパワーモジュール。
【請求項１９】
前記絶縁基板は、ＤＢＣ基板、ＤＢＡ基板、ＡＭＢ基板、若しくはセラミックス基板のいずれかを備えることを特徴とする請求項１７または１８に記載のパワーモジュール。
【請求項２０】
前記冷却器は、水冷式若しくは空冷式であり、車載機器に用いられることを特徴とする請求項１３、１４、１６、若しくは１８のいずれか１項に記載のパワーモジュール。
【請求項２１】
前記第１アルミニウム緩和層の厚さは、０．０１ｍｍ〜０．５ｍｍの範囲を備えることを特徴とする請求項８に記載のパワーモジュール。
【請求項２２】
前記第２厚銅層の厚さは、１ｍｍ〜３ｍｍの範囲を備えることを特徴とする請求項９〜１３のいずれか１項に記載のパワーモジュール。
【請求項２３】
平板状の第１厚銅層と、
前記第１厚銅層上に配置された絶縁シート層と、
前記絶縁シート層上に配置され、パターン形成された第２厚銅層と、
前記第２厚銅層上に配置された第１アルミニウム緩和層と、
前記第１アルミニウム緩和層上に配置された半導体デバイスと
を備え、前記半導体デバイスは、前記第１アルミニウム緩和層と接合していることを特徴とするパワーモジュール。
【請求項２４】
前記第１アルミニウム緩和層上に配置されたメッキ層を備え、
前記半導体デバイスは、前記メッキ層を介して、前記第１アルミニウム緩和層と接合していることを特徴とする請求項２３に記載のパワーモジュール。
【請求項２５】
前記第１アルミニウム緩和層上に配置されたＡｇ焼成層を備え、
前記半導体デバイスは、前記Ａｇ焼成層を介して、前記第１アルミニウム緩和層と接合していることを特徴とする請求項２３に記載のパワーモジュール。
【請求項２６】
前記メッキ層上に配置されたＡｇ焼成層を備え、
前記半導体デバイスは、前記Ａｇ焼成層および前記メッキ層を介して、前記第１アルミニウム緩和層と接合していることを特徴とする請求項２４に記載のパワーモジュール。
【請求項２７】
前記半導体デバイスの一部は、前記メッキ層または前記第１アルミニウム緩和層に食い込んで固着していることを特徴とする請求項２４または２６に記載のパワーモジュール。
【請求項２８】
前記半導体デバイスと前記メッキ層または前記第１アルミニウム緩和層との接合面は、一体化していることを特徴とする請求項２７に記載のパワーモジュール。
【請求項２９】
前記半導体デバイスは、前記メッキ層または前記第１アルミニウム緩和層に前記半導体デバイスの厚さの１／３〜１／２食い込んで接合していることを特徴とする請求項２８に記載のパワーモジュール。
【請求項３０】
前記絶縁シート層上に配置された第２アルミニウム緩和層を備え、
前記第２厚銅層は、前記第２アルミニウム緩和層上に圧延接着されていることを特徴とする請求項２３〜２９のいずれか1項に記載のパワーモジュール。
【請求項３１】
前記絶縁シート層上に配置された第２アルミニウム緩和層を備え、
前記第２厚銅層は、前記第２アルミニウム緩和層上にスパッタリング技術、コールドスプレー技術若しくは溶射技術を用いて接着されていることを特徴とする請求項２３〜２９のいずれか1項に記載のパワーモジュール。
【請求項３２】
前記半導体デバイスは、その上面にソース電極またはエミッタ電極とゲート電極が形成され、その下面にドレイン電極またはコレクタ電極が形成されたＦＥＴまたはＩＧＢＴであり、
前記絶縁シート層上に配置され、前記第２厚銅層と同一材料によりパターン形成され、前記ゲート電極に電気的に接続されるゲート信号用配線パターンおよび前記ソース電極または前記エミッタ電極に電気的に接続されるソースまたはエミッタ信号用配線パターンとを備えることを特徴とする請求項２３〜３１のいずれか１項に記載のパワーモジュール。
【請求項３３】
前記半導体デバイスは複数のチップを並列接続した構成を備えることを特徴とする請求項３２に記載のパワーモジュール。
【請求項３４】
前記半導体デバイスは、Ｓｉ系ＩＧＢＴ、Ｓｉ系ＭＯＳＦＥＴ、ＳｉＣ系ＭＯＳＦＥＴ、ＳｉＣ系ＩＧＢＴ、ＧａＮ系ＦＥＴのいずれか、またはこれらのうちの異なる複数を備えることを特徴とする請求項１〜３３のいずれか１項に記載のパワーモジュール。
【請求項３５】
前記半導体デバイスを用いて、ワンインワンモジュール、ツーインワンモジュール、フォーインワンモジュール、シックスインワンモジュール、セブンインワンモジュール、エイトインワンモジュール、トゥエルブインワンモジュール、またはフォーティーンインワンモジュールのいずれかを構成する請求項１〜３４のいずれか１項に記載のパワーモジュール。
【請求項３６】
前記半導体デバイスを第１電源と第２電源との間に直列に接続し、直列接続された前記半導体デバイスの接続点を出力とするスイッチング回路を複数用いると共に、前記半導体デバイスの各ゲートを個別に制御してインバータ回路装置またはコンバータ回路を構成することを特徴とする請求項３５に記載のパワーモジュール。
【請求項３７】
第２厚銅層上に第１アルミニウム緩和層を形成する工程と、
第１厚銅層上に絶縁シート層を介して前記第２厚銅層を配置する工程と、
前記第１アルミニウム緩和層上に半導体デバイスを配置し、加熱しながら加圧する加熱・加圧プロセスにより前記半導体デバイスを前記第１アルミニウム緩和層と接合する工程と、
前記半導体デバイスの電極と外部端子とを接続する工程と
を有することを特徴とするパワーモジュールの製造方法。
【請求項３８】
第２厚銅層上に第１アルミニウム緩和層を形成する工程と、
前記第１アルミニウム緩和層上に半導体デバイスを配置し、加熱しながら加圧する加熱・加圧プロセスにより前記半導体デバイスを前記第１アルミニウム緩和層と接合する工程と、
第１厚銅層上に絶縁シート層を介して前記第２厚銅層を配置する工程と、
前記半導体デバイスの電極と外部端子とを接続する工程と
を有することを特徴とするパワーモジュールの製造方法。
【請求項３９】
前記加熱・加圧プロセスの加熱温度は、３００℃〜３５０℃を備え、加圧圧力は、１０ＭＰａ〜８０ＭＰａを備えることを特徴とする請求項３７または３８に記載のパワーモジュールの製造方法。
【発明の詳細な説明】
【技術分野】
【０００１】
本実施の形態は、パワーモジュールおよびその製造方法に関する。
【背景技術】
【０００２】
パワーモジュールの１つとして、従来から、絶縁ゲートバイポーラトランジスタ（ＩＧＢＴ：Insulated Gate Bipolar Transistor）のようなパワー素子（チップ）を含む半導体デバイスの外囲が樹脂でモールドされたパワーモジュールが知られている。【０００３】
動作状態において、半導体デバイスは発熱するため、基板の裏面側にヒートシンクやフィンなどの放熱器を配置して放熱させ、半導体デバイスを冷却するのが一般的である。【０００４】
特に、近年においては、低熱抵抗化のために、基板部の厚銅化が進んでいる。
【先行技術文献】
【特許文献】
【０００５】
【特許文献１】特開２０１５−１９５４１５号公報
【非特許文献】
【０００６】
【非特許文献１】梨子田典弘、日向裕一朗、堀尾真史、“Ａｌｌ−ＳｉＣモジュール技術”、富士電機技報  2012, vol. 85, no.6, pp.403 (15)-407 (19).
【発明の概要】
【発明が解決しようとする課題】
【０００７】
しかしながら、基板の厚銅化では接合の信頼性が懸念される。【０００８】
本実施の形態は、熱抵抗を増加させることなく、接合の信頼性の向上が可能なパワーモジュールおよびその製造方法を提供する。
【課題を解決するための手段】
【０００９】
本実施の形態の一態様によれば、平板状の厚銅基板と、前記厚銅基板上に配置された導電性の応力緩和金属層と、前記応力緩和金属層上に配置された半導体デバイスとを備え、前記半導体デバイスは、前記応力緩和金属層と接合していることを特徴とするパワーモジュールが提供される。【００１０】
本実施の形態の他の態様によれば、平板状の第１厚銅層と、前記第１厚銅層上に配置された絶縁シート層と、前記絶縁シート層上に配置され、パターン形成された第２厚銅層と、前記第２厚銅層上に配置された第１アルミニウム緩和層と、前記第１アルミニウム緩和層上に配置された半導体デバイスとを備え、前記半導体デバイスは、前記応力緩和金属層と接合しているパワーモジュールが提供される。【００１１】
本実施の形態の他の態様によれば、第２厚銅層上に第１アルミニウム緩和層を形成する工程と、第１厚銅層上に絶縁シート層を介して前記第２厚銅層を配置する工程と、前記第１アルミニウム緩和層上に半導体デバイスを配置し、加熱しながら加圧する加熱・加圧プロセスにより前記半導体デバイスを前記第１アルミニウム緩和層と接合する工程と、前記半導体デバイスの電極と外部端子とを接続する工程とを有するパワーモジュールの製造方法が提供される。【００１２】
本実施の形態の他の態様によれば、第２厚銅層上に第１アルミニウム緩和層を形成する工程と、前記第１アルミニウム緩和層上に半導体デバイスを配置し、加熱しながら加圧する加熱・加圧プロセスにより前記半導体デバイスを前記第１アルミニウム緩和層と接合する工程と、第１厚銅層上に絶縁シート層を介して前記第２厚銅層を配置する工程と、前記半導体デバイスの電極と外部端子とを接続する工程とを有するパワーモジュールの製造方法が提供される。
【発明の効果】
【００１３】
本実施の形態によれば、熱抵抗を増加させることなく、接合の信頼性の向上が可能なパワーモジュールおよびその製造方法を提供することができる。
【図面の簡単な説明】
【００１４】
【図１】（ａ）実施の形態に係るパワーモジュールに適用可能な厚銅基板の模式的断面構造図、（ｂ）実施の形態に係るパワーモジュールに適用可能な別の厚銅基板の模式的断面構造図。
【図２】（ａ）第１の実施の形態に係るパワーモジュールの模式的断面構造図、（ｂ）第１の実施の形態の変形例に係るパワーモジュールの模式的断面構造図。
【図３】（ａ）第２の実施の形態に係るパワーモジュールの模式的断面構造図、（ｂ）第２の実施の形態の変形例に係るパワーモジュールの模式的断面構造図。
【図４】（ａ）第３の実施の形態に係るパワーモジュールの模式的断面構造図、（ｂ）第３の実施の形態の変形例に係るパワーモジュールの模式的断面構造図。
【図５】（ａ）比較例１に係るパワーモジュールの模式的断面構造図（厚銅＋絶縁層構造例）、（ｂ）比較例２に係るパワーモジュールの模式的断面構造図（厚銅＋セラミックス基板構造例）。
【図６】実施の形態に係るパワーモジュールのプレス加工工程の説明図であって、（ａ）半導体デバイスをアルミニウム緩和層上に搭載する工程図、（ｂ）加熱・加圧工程図、（ｃ）加熱・加圧工程後の形状であって、半導体デバイスがアルミニウム緩和層に一部埋め込まれた形状の説明図。
【図７】実施の形態に係るパワーモジュールにおいて、半導体デバイスがアルミニウム緩和層に一部埋め込まれた形状の詳細説明図。
【図８】実施の形態に係るパワーモジュールにおいて、熱サイクルテストにおける温度プロファイル例。
【図９】（ａ）超音波探傷装置（ＳＡＴ：Scanning Acoustic Tomography）による内部観察のための実験系の模式的説明図、（ｂ）内部観察された画像の模式図、（ｃ）サンプルの模式的断面構造図。
【図１０】（ａ）厚銅基板上にＡｇ焼成により半導体デバイスを搭載した比較例１に係るパワーモジュールの初期状態のＳＡＴ画像例、（ｂ）図１０（ａ）を説明するための線図、（ｃ）サンプルの模式的断面構造図。
【図１１】比較例１に係るパワーモジュールの熱サイクルテスト結果を示す図であり、（ａ）２００サイクル（−５０℃〜＋３００℃、３０分）後の接合層の劣化を示すＳＡＴ画像例、（ｂ）図１１（ａ）を説明するための線図、（ｃ）サンプルの模式的断面構造図。
【図１２】（ａ）ＤＢＡ基板上に半導体デバイスを搭載した実施の形態に係るパワーモジュールの初期状態のＳＡＴ画像例、（ｂ）図１２（ａ）を説明するための線図、（ｃ）サンプルの模式的断面構造図。
【図１３】ＤＢＡ基板上に半導体デバイスを搭載した実施の形態に係るパワーモジュールの熱サイクルテスト結果を示す図であり、（ａ）２００サイクル（−５０℃〜＋３００℃、３０分）後のＳＡＴ画像例、（ｂ）図１３（ａ）を説明するための線図、（ｃ）サンプルの模式的断面構造図。
【図１４】（ａ）セラミックス基板を厚銅化し、半導体デバイスを搭載した比較例２に係るパワーモジュールにおいて、５０サイクル（−５０℃〜＋２００℃）後のＣｕ／ＳｉＮセラミックス間の劣化を示すＳＡＴ画像例、（ｂ）図１４（ａ）を説明するための線図、（ｃ）サンプルの模式的断面構造図。
【図１５】（ａ）セラミックス基板を厚銅化し、半導体デバイスを搭載した比較例２に係るパワーモジュールにおいて、１００サイクル（−５０℃〜＋２００℃）後のＣｕ／ＳｉＮセラミックス間の劣化を示すＳＡＴ画像例、（ｂ）図１５（ａ）を説明するための線図、（ｃ）サンプルの模式的断面構造図。
【図１６】（ａ）セラミックス基板を厚銅化し、半導体デバイスを搭載した比較例２に係るパワーモジュールの初期状態のＳＡＴ画像例、（ｂ）図１６（ａ）を説明するための線図、（ｃ）サンプルの模式的断面構造図。
【図１７】（ａ）セラミックス基板を厚銅化し、半導体デバイスを搭載した比較例２に係るパワーモジュールにおいて、２００サイクル（−５０℃〜＋３００℃、３０分）後の接合層の劣化を示すＳＡＴ画像例、（ｂ）図１７（ａ）を説明するための線図、（ｃ）サンプルの模式的断面構造図。
【図１８】実施の形態に係るパワーモジュールにおいて、アルミニウム緩和層の厚さｔＡをパラメータとした熱抵抗ＲＴｊ−ｗとＣｕ厚ｔ１の関係のシミュレーション結果。
【図１９】実施の形態に係るパワーモジュールにおいて、アルミニウム緩和層の厚さｔＡおよびＣｕ厚ｔ１のシミュレーション条件を説明するための図。
【図２０】実施の形態に係るパワーモジュールにおいて、熱抵抗ＲＴj-wのシミュレーション条件を説明するための図であると同時に、冷却器に搭載可能な実施の形態に係るパワーモジュールの模式的断面構造図（構成例１）。
【図２１】（ａ）ＤＢＡ基板上にＡｇ焼成層を介して半導体デバイスを形成するパワーモジュールの模式的断面構造図、（ｂ）半導体デバイス／Ａｇ焼成層／Ａｌ層の接合部の断面顕微鏡写真例（加圧圧力２２ＭＰａ）、（ｃ）図２１（ｂ）を説明するための線図。
【図２２】（ａ）図２１に対応するパワーモジュールにおいて、半導体デバイス／Ａｇ焼成層／Ａｌ層の接合部の断面ＳＥＭ写真例（加圧圧力２２ＭＰａ）、（ｂ）図２２（ａ）を説明するための線図。
【図２３】（ａ）ＤＢＡ基板上にＡｇ焼成層を介して半導体デバイスを形成するパワーモジュールにおいて、半導体デバイス／Ａｇ焼成層／Ａｌ層の接合部の断面顕微鏡写真例（加圧圧力３８ＭＰａ）、（ｂ）図２３（ａ）を説明するための線図。
【図２４】（ａ）ＤＢＡ基板上にＡｇ焼成層を介して半導体デバイスを形成するパワーモジュールにおいて、半導体デバイス／Ａｇ焼成層／Ａｌ層の接合部の断面顕微鏡写真例（加圧圧力８６ＭＰａ）、（ｂ）図２４（ａ）を説明するための線図。
【図２５】冷却器に搭載可能な実施の形態に係るパワーモジュールの模式的断面構造図（構成例２）。
【図２６】冷却器に搭載可能な実施の形態に係るパワーモジュールの模式的断面構造図（構成例３）。
【図２７】冷却器に搭載可能な実施の形態に係るパワーモジュールの模式的断面構造図（構成例４）。
【図２８】実施の形態に係るパワーモジュールの製造方法であって、（ａ）Ａｌ／Ｃｕ材の製造工程図、（ｂ）絶縁シート貼付け工程図、（ｃ）半導体デバイス接合形成工程図、（ｄ）樹脂モールド形成工程図。
【図２９】実施の形態に係るパワーモジュールの別の製造方法であって、（ａ）Ａｌ／Ｃｕ材の製造工程図、（ｂ）半導体デバイス接合形成工程図、（ｃ）絶縁シート貼付け工程図、（ｄ）樹脂モールド形成工程図。
【図３０】（ａ）実施の形態に係るパワーモジュールであって、ワンインワン（１ in １）モジュールの模式的平面パターン構成図、（ｂ）図３０（ａ）のＩ−Ｉ線に沿う模式的断面構造図。
【図３１】実施の形態に係るパワーモジュールであって、ワンインワン（１ in １）モジュールの模式的鳥瞰図。
【図３２】実施の形態に係るパワーモジュールであって、（ａ）１ in １モジュールのＳｉＣ  ＭＯＳＦＥＴの模式的回路表現図、（ｂ）１ in １モジュールのＩＧＢＴの模式的回路表現図。
【図３３】実施の形態に係るパワーモジュールであって、１ in １モジュールのＳｉＣ  ＭＯＳＦＥＴの詳細回路表現図。
【図３４】実施の形態に係るパワーモジュールであって、ツーインワン（２ in １）モジュールの模式的平面パターン構成図。
【図３５】実施の形態に係るパワーモジュールであって、２ in １モジュールの模式的鳥瞰図。
【図３６】実施の形態に係るパワーモジュールであって、（ａ）２ in １モジュールのＳｉＣ  ＭＯＳＦＥＴの模式的回路表現図、（ｂ）２ in １モジュールのＩＧＢＴの模式的回路表現図。
【図３７】実施の形態に係るパワーモジュールに適用可能な半導体デバイスの例であって、ソースパッド電極ＳＰＤ、ゲートパッド電極ＧＰＤを含むＳｉＣ  ＭＯＳＦＥＴの模式的断面構造図。
【図３８】実施の形態に係るパワーモジュールに適用可能な半導体デバイスの例であって、エミッタパッド電極ＥＰＤ、ゲートパッド電極ＧＰＤを含むＩＧＢＴの模式的断面構造図。
【図３９】実施の形態に係るパワーモジュールに適用可能な半導体デバイスの例であって、ＳｉＣ  ＤＩ（Double Implanted）ＭＯＳＦＥＴの模式的断面構造図。
【図４０】実施の形態に係るパワーモジュールに適用可能な半導体デバイスの例であって、ＳｉＣ  Ｔ（Trench）ＭＯＳＦＥＴの模式的断面構造図。
【図４１】実施の形態に係るパワーモジュールを用いて構成した３相交流インバータの回路構成において、（ａ）半導体デバイスとしてＳｉＣ  ＭＯＳＦＥＴを適用し、電源端子ＰＬ・接地端子ＮＬ間にスナバコンデンサを接続した回路構成例、（ｂ）半導体デバイスとしてＩＧＢＴを適用し、電源端子ＰＬ・接地端子ＮＬ間にスナバコンデンサを接続した回路構成例。
【図４２】実施の形態に係るパワーモジュールを用いて構成した３相交流インバータの回路構成において、半導体デバイスとしてＳｉＣ  ＭＯＳＦＥＴを適用した３相交流インバータの回路構成図。
【図４３】実施の形態に係るパワーモジュールを用いて構成した３相交流インバータの回路構成において、半導体デバイスとしてＩＧＢＴを適用した３相交流インバータの回路構成図。
【図４４】拡散接合技術を適用する一実施の形態に係るパワーモジュールの製造方法の説明図であって、（ａ）拡散接合形成前のＳｉＣ半導体デバイスの裏面近傍の模式的断面図、（ｂ）拡散接合形成前の厚銅基板の表面近傍の模式的断面図。
【図４５】拡散接合技術を適用して、ＳｉＣ半導体デバイスの裏面と、厚銅基板の表面とを加熱・加圧して拡散接合を形成した一実施の形態に係るパワーモジュールの模式的断面図。
【図４６】（ａ）拡散接合技術を適用する一実施の形態に係るパワーモジュールの拡散接合近傍の断面構造の走査型電子顕微鏡（ＳＥＭ：Scanning Electron Microscope）写真例、（ｂ）図４６（ａ）を説明するための線図。
【図４７】（ａ）銀焼成接合技術を適用する一実施の形態に係るパワーモジュールの銀焼成接合近傍の断面構造のＳＥＭ写真例、（ｂ）図４７（ａ）を説明するための線図。
【図４８】（ａ）本技術を適用する一実施の形態に係るパワーモジュールの厚銅基板の表面近傍の模式的断面図（その１）、（ｂ）厚銅基板の表面近傍の模式的断面図（その２）。
【図４９】拡散接合技術を適用する一実施の形態に係るパワーモジュールの熱サイクルテストに用いた基板構造の模式的断面図。
【図５０】拡散接合技術を適用する一実施の形態に係るパワーモジュールの熱サイクルテスト結果であって、（ａ）初期状態（０サイクル）のＳＡＴ画像例、（ｂ）図５０（ａ）を説明するための線図。
【図５１】拡散接合技術を適用する一実施の形態に係るパワーモジュールの熱サイクルテスト結果であって、（ａ）５００サイクル（−４０℃〜＋１５０℃、各３０分）後のＳＡＴ画像例、（ｂ）図５１（ａ）を説明するための線図。
【図５２】拡散接合技術を適用する一実施の形態に係るパワーモジュールの熱サイクルテスト結果であって、（ａ）１０００サイクル（−４０℃〜＋１５０℃、各３０分）後のＳＡＴ画像例、（ｂ）図５２（ａ）を説明するための線図。
【図５３】拡散接合技術を適用する一実施の形態に係るパワーモジュールの熱サイクルテスト結果であって、（ａ）１５００サイクル（−４０℃〜＋１５０℃、各３０分）後のＳＡＴ画像例、（ｂ）図５３（ａ）を説明するための線図。
【図５４】拡散接合技術を適用する一実施の形態に係るパワーモジュールの熱サイクルテスト結果であって、（ａ）２０００サイクル（−４０℃〜＋１５０℃、各３０分）後のＳＡＴ画像例、（ｂ）図５４（ａ）を説明するための線図。
【発明を実施するための形態】
【００１５】
次に、図面を参照して、実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１６】
又、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１７】
［実施の形態］
（厚銅基板例）
実施の形態に係るパワーモジュール１に適用可能な厚銅基板２の模式的断面構造は、図１（ａ）に示すように表され、実施の形態に係るパワーモジュール１に適用可能な別の厚銅基板２の模式的断面構造は、図１（ｂ）に示すように表される。
【００１８】
実施の形態に係るパワーモジュール１に適用可能な厚銅基板２は、図１（ａ）に示すように、第２厚銅層１８と、第２厚銅層１８上に配置された第１アルミニウム緩和層２４Ｕとを備える。更に、第２厚銅層１８を挟んで、第１アルミニウム緩和層２４Ｕに対向して第２厚銅層１８の裏面に配置された第２アルミニウム緩和層２４Ｄを備えていても良い。更に、第１アルミニウム緩和層２４Ｕ上には、第１メッキ層３０Ｕを備えていても良い。
【００１９】
実施の形態に係るパワーモジュール１に適用可能な別の厚銅基板２の模式的断面構造は、図１（ｂ）に示すように、更に、第２厚銅層１８を挟んで、第１メッキ層３０Ｕに対向し、第２アルミニウム緩和層２４Ｄの裏面に配置された第２メッキ層３０Ｄを備えていても良い。
【００２０】
第２厚銅層１８は、焼きなましした銅板などを適用可能である。第２厚銅層１８と第１アルミニウム緩和層２４Ｕは、圧延接着されている。同様に、第２厚銅層１８と第２アルミニウム緩和層２４Ｄは、圧延接着されている。第２厚銅層１８の厚さは、例えば約２ｍｍ以上である。また、第１アルミニウム緩和層２４Ｕ、第２アルミニウム緩和層２４Ｄの厚さは、例えば約０．１ｍｍ以下を備えていても良い。
【００２１】
また典型例を挙げると、第１アルミニウム緩和層２４Ｕ、第２アルミニウム緩和層２４Ｄの厚さは、例えば約０．０１ｍｍ〜０．５ｍｍの範囲を備え、第２厚銅層１８の厚さは、例えば約１ｍｍ〜３ｍｍの範囲を備えていても良い。
【００２２】
また、第１メッキ層３０Ｕ、第２メッキ層３０Ｄには、例えば、銀（Ａｇ）、金（Ａｕ）、パラジウム（Ｐｄ）等を主成分とするメッキ材料を適用可能である。第１メッキ層３０Ｕ、第２メッキ層３０Ｄの厚さは、例えば、約０，１μｍ〜５μｍ程度である。
【００２３】
尚、上記の圧延技術による接着の代わりに、スパッタリング技術、コールドスプレー技術若しくは溶射（Thermal spraying）技術を用いて接着されていても良い。
【００２４】
尚、厚銅基板２の構成は、図１（ａ）・図１（ｂ）に示す構成に限定されず、例えば、後述する図２・図３に示すように、第１厚銅層１４上に第２厚銅層１８を配置しても良く、図２７に示すように、絶縁基板（図２５参照）上に第２厚銅層１８を配置しても良い。
【００２５】
（第１の実施の形態）
第１の実施の形態に係るパワーモジュール１の模式的断面構造は、図２（ａ）に示すように表され、第１の実施の形態の変形例に係るパワーモジュール１の模式的断面構造は、図２（ｂ）に示すように表される。
【００２６】
第１の実施の形態に係るパワーモジュール１は、図２（ａ）に示すように、平板状の厚銅基板２と、厚銅基板２上に配置された導電性の応力緩和金属層２４Ｕと、応力緩和金属層２４Ｕ上に配置された半導体デバイス２２とを備える。ここで、半導体デバイス２２は、応力緩和金属層２４Ｕと接合している。
【００２７】
また、第１の実施の形態に係るパワーモジュール１は、図２（ａ）に示すように、応力緩和金属層２４Ｕ上に配置されたメッキ層３０を備え、半導体デバイス２２は、メッキ層３０を介して、応力緩和金属層２４Ｕと接合している。
【００２８】
また、第１の実施の形態に係るパワーモジュール１において、半導体デバイス２２の一部は、図２（ａ）に示すように、応力緩和金属層２４Ｕに食い込んで固着している。
【００２９】
また、第１の実施の形態に係るパワーモジュール１において、半導体デバイス２２と応力緩和金属層２４Ｕとの接合面は、一体化していても良い。すなわち、拡散接合若しくは固相拡散接合により接合されていても良い。
【００３０】
また、半導体デバイス２２は、加熱・加圧接合により、例えば約０〜１００μｍ程度、応力緩和金属層２４Ｕに食い込んで接合している。或いは、半導体デバイス２２の厚さの約１／３〜１／２程度、応力緩和金属層２４Ｕに食い込んで接合していても良い。
【００３１】
また、応力緩和金属層２４Ｕとしては、アルミニウム層（第１アルミニウム緩和層）を用いることができる。
【００３２】
また、第１の実施の形態に係るパワーモジュール１において、厚銅基板２は、図２（ａ）に示すように、第１厚銅層１４と、第１厚銅層１４上に配置された第２厚銅層１８とを備え、応力緩和金属層２４Ｕは、第２厚銅層１８上に配置されていても良い。
【００３３】
また、第１の実施の形態に係るパワーモジュール１において、厚銅基板２は、図２（ａ）に示すように、第１厚銅層１４上に配置された絶縁シート層１６を備え、第２厚銅層１８は、絶縁シート層１６上に配置されていても良い。図２では、絶縁シート層１６の大きさは厚銅層１８と同じ大きさになっているが、厚銅層１８よりも大きくすることにより、短絡の恐れを低減することができる。
【００３４】
半導体デバイス２２と応力緩和金属層２４Ｕは、拡散接合若しくは固相拡散接合により接合可能である。
【００３５】
また、半導体デバイス２２は、応力緩和金属層２４Ｕ上に加熱しながら加圧する加熱・加圧プロセスにより接合可能である。
【００３６】
第１の実施の形態に係るパワーモジュール１においては、後述する熱抵抗のシミュレーション結果（図１８）より、第１アルミニウム緩和層２４Ｕの厚さは０．１ｍｍ以下、第２厚銅層１８の厚さは、２ｍｍ以上が好ましい。
【００３７】
第２厚銅層１８上に第１アルミニウム緩和層２４Ｕを形成する方法としては、圧延接着などによる接合（クラッド材）が可能である。圧延接着などにより形成された構造は、クラッド材と呼ばれる。尚、圧延技術による接着の代わりに、スパッタリング技術、コールドスプレー技術若しくは溶射技術を用いて接着されていても良い。
【００３８】
第１アルミニウム緩和層２４Ｕ上にメッキ層３０を形成する理由は、半導体デバイス２２を第１アルミニウム緩和層２４Ｕと良好に接合するためである。また、メッキ層３０を用いる代わりに、例えば、溶射による形成皮膜を適用しても良い。
【００３９】
絶縁シート層１６は、例えば、エポキシ系やポリイミド系樹脂などをベース樹脂とした半硬化材料のシート層である。絶縁シート層１６は、熱伝導率が１０Ｗ／ｍＫ以上、厚さは、例えば、０．１ｍｍ〜０．２ｍｍである。絶縁シート層１６を使用する理由は、セラミック基板と比較して低コストとするためである。
【００４０】
更に、第１の実施の形態に係るパワーモジュール１は、図２（ａ）に示すように、冷却器１０を備え、第１厚銅層１４は、冷却器１０上に半田層１２を介して配置されていても良い。半田層１２の材料としては、Ｓｎ系半田層を適用可能である。また、Ａｇ焼成層や、Ｃｕ焼成層を適用しても良い。また、サーマルコンパウンドを適用しても良い。また、実施の形態に係るパワーモジュール１においては、冷却器１０は、水冷式若しくは空冷式を備える。
【００４１】
（変形例）
第１の実施の形態の変形例に係るパワーモジュール１は、図２（ｂ）に示すように、絶縁シート層１６上に配置された第２アルミニウム緩和層２４Ｄを備える。第２厚銅層１８は、第２アルミニウム緩和層２４Ｄ上に圧延接着などにより接合可能である。その他の構成は、第１の実施の形態に係るパワーモジュール１と同様である。
【００４２】
第１の実施の形態およびその変形例によれば、熱抵抗を増加させることなく、接合の信頼性の向上が可能なパワーモジュールおよびその製造方法を提供することができる。
【００４３】
（第２の実施の形態）
第２の実施の形態に係るパワーモジュール１の模式的断面構造は、図３（ａ）に示すように表され、第２の実施の形態の変形例に係るパワーモジュール１の模式的断面構造は、図３（ｂ）に示すように表される。
【００４４】
第２の実施の形態に係るパワーモジュール１は、図３（ａ）に示すように、メッキ層３０上に配置されたＡｇ焼成層２０を備え、半導体デバイス２２は、Ａｇ焼成層２０およびメッキ層３０を介して、応力緩和金属層２４Ｕと接合している。
【００４５】
第２の実施の形態に係るパワーモジュール１においては、半導体デバイス２２は、Ａｇ焼成層２０を介して、メッキ層３０および応力緩和金属層２４Ｕと接合可能である。その他の構成は、第１の実施の形態に係るパワーモジュール１と同様である。また、図３では、Ａｇ焼成層２０の大きさは半導体デバイス２２と同じ大きさになっているが、半導体デバイス２２より大きくても良い。
【００４６】
（変形例）
第２の実施の形態の変形例に係るパワーモジュール１は、図３（ｂ）に示すように、絶縁シート層１６上に配置された第２アルミニウム緩和層２４Ｄを備える。第２厚銅層１８は、第２アルミニウム緩和層２４Ｄ上に圧延接着などにより接合可能である。その他の構成は、第２の実施の形態に係るパワーモジュール１と同様である。
【００４７】
第２の実施の形態およびその変形例によれば、熱抵抗を増加させることなく、接合の信頼性の向上が可能なパワーモジュールおよびその製造方法を提供することができる。
【００４８】
（第３の実施の形態）
第３の実施の形態に係るパワーモジュール１の模式的断面構造は、図４（ａ）に示すように表され、第３の実施の形態の変形例に係るパワーモジュール１の模式的断面構造は、図４（ｂ）に示すように表される。
【００４９】
第３の実施の形態に係るパワーモジュール１は、図４（ａ）に示すように、応力緩和金属層２４Ｕ上に配置されたＡｇ焼成層２０を備え、半導体デバイス２２は、Ａｇ焼成層２０を介して、応力緩和金属層２４Ｕと接合している。
【００５０】
第３の実施の形態に係るパワーモジュール１においては、半導体デバイス２２と応力緩和金属層２４Ｕは、Ａｇ焼成層２０を介して、固相拡散により接合可能である。
【００５１】
また、半導体デバイス２２は、Ａｇ焼成層２０を介して、応力緩和金属層２４Ｕ上に加熱しながら加圧する加熱・加圧プロセスにより接合可能である。
【００５２】
（変形例）
第３の実施の形態の変形例に係るパワーモジュール１は、図４（ｂ）に示すように、絶縁シート層１６上に配置された第２アルミニウム緩和層２４Ｄを備える。第２厚銅層１８は、第２アルミニウム緩和層２４Ｄ上に圧延接着などにより接合可能である。その他の構成は、第３の実施の形態に係るパワーモジュール１と同様である。
【００５３】
第３の実施の形態およびその変形例によれば、熱抵抗を増加させることなく、接合の信頼性の向上が可能なパワーモジュールおよびその製造方法を提供することができる。
【００５４】
（比較例）
比較例１に係るパワーモジュール１Ａの模式的断面構造（厚銅＋絶縁層構造例）は、図５（ａ）に示すように表される。
【００５５】
比較例１に係るパワーモジュール１Ａは、図５（ａ）に示すように、厚銅基板２Ａと、厚銅基板２Ａ上に配置されたＡｇ焼成層２０と、Ａｇ焼成層２０上に配置された半導体デバイス２２とを備える。
【００５６】
更に、厚銅基板２Ａは、図５（ａ）に示すように、第１厚銅層１４Ａと、第１厚銅層１４Ａ上に配置された第２厚銅層１８Ａとを備える。ここで、Ａｇ焼成層２０は、第２厚銅層１８Ａ上に配置される。
【００５７】
また、図５（ａ）に示すように、第１厚銅層１４Ａ上に配置された絶縁シート層１６Ａを備える。第２厚銅層１８Ａは、絶縁シート層１６Ａ上に配置される。
【００５８】
半導体デバイス２２は、Ａｇ焼成層２０を介して、第２厚銅層１８Ａと接続される。
【００５９】
更に、比較例１に係るパワーモジュール１Ａは、図５（ａ）に示すように、冷却器１０を備え、第１厚銅層１４Ａは、冷却器１０上に半田層１２を介して配置される。
【００６０】
比較例１に係るパワーモジュール１Ａは、Ａｇ焼成層２０を介して厚銅基板２Ａと半導体デバイス２２とを接続するため、図９〜図１１において説明するように、接合層の劣化による信頼性の低下が懸念される。
【００６１】
比較例２に係るパワーモジュール１Ｂの模式的断面構造（厚銅＋セラミックス基板構造例）は、図５（ｂ）に示すように表される。
【００６２】
比較例２に係るパワーモジュール１Ｂは、図５（ｂ）に示すように、絶縁基板２Ｂと、絶縁基板２Ｂ上に配置されたＡｇ焼成層２０と、Ａｇ焼成層２０上に配置された半導体デバイス２２とを備える。
【００６３】
更に、絶縁基板２Ｂは、図５（ｂ）に示すように、第１厚銅層１４Ｂと、第１厚銅層１４Ｂ上にセラミックス基板１７を介して配置された第２厚銅層１８Ｂとを備える。ここで、Ａｇ焼成層２０は、第２厚銅層１８Ｂ上に配置される。
【００６４】
半導体デバイス２２は、Ａｇ焼成層２０を介して、第２厚銅層１８Ａと接続される。
【００６５】
更に、比較例２に係るパワーモジュール１Ｂは、図５（ｂ）に示すように、冷却器１０を備え、第１厚銅層１４Ｂは、冷却器１０上に半田層１２を介して配置される。
【００６６】
比較例２に係るパワーモジュール１Ｂも、Ａｇ焼成層２０を介して絶縁基板２Ｂと半導体デバイス２２とを接続するため、信頼性の低下が懸念される。また、比較例２に係るパワーモジュール１Ｂは、厚銅＋セラミックス基板構造を備えるため、コスト高となる。
【００６７】
実施の形態およびその変形例に係るパワーモジュール１においては、厚銅基板２上に応力緩和金属層２４Ｕとして、例えば、アルミニウム緩和層２４Ｕを導入することにより、熱抵抗を増加させることなく、信頼性の向上が可能となる。さらに、拡散接合若しくは固相拡散接合による接合が可能となるため、工程数の削減にもつながる。
【００６８】
（プレス加工工程）
実施の形態に係るパワーモジュールのプレス加工工程の説明図であって、半導体デバイス２２をアルミニウム緩和層２４Ｕ上に搭載する工程は図６（ａ）に示すように表され、加熱・加圧工程は図６（ｂ）に示すように表される。また、加熱・加圧工程後の形状であって、半導体デバイス２２がアルミニウム緩和層２４Ｕに一部埋め込まれた形状の説明図は、図６（ｃ）に示すように表される。図６においては、第１の実施の形態や第３の実施の形態における加熱・加圧工程により、半導体デバイス２２がアルミニウム緩和層２４Ｕに一部埋め込まれる構造を説明しており、メッキ層３０やＡｇ焼成層２０は、図示を省略している。
【００６９】
（Ａ）まず、図６（ａ）に示すように、チップマウント工程として、半導体デバイス２２をアルミニウム緩和層２４Ｕ上に搭載する。ここで、アルミニウム緩和層２４Ｕは、厚銅基板２の第２厚銅層１８上に圧延接着などにより形成されている。尚、上記の圧延技術による接着の代わりに、スパッタリング技術、コールドスプレー技術若しくは溶射技術を用いて接着されていても良い。
【００７０】
（Ｂ）次に、図６（ｂ）に示すように、上記構造をヒータ等の加熱装置（図示省略）上に配置し、プレス板２６を用い、加熱・加圧工程を実施する。加熱温度は、例えば、約３００℃〜３５０℃程度であり、加圧圧力ＰＡは、例えば、約１０ＭＰａ〜８０ＭＰａ程度である。
【００７１】
（Ｃ）加熱・加圧工程後の形状は、図６（ｃ）に示すように、半導体デバイス２２がアルミニウム緩和層２４Ｕに一部埋め込まれた形状を備える。アルミニウム緩和層２４Ｕの材質の剛性（柔軟性）により、加熱・加圧工程後、加熱加圧によりアルミニウムが変形するため、図６（ｃ）に示すように、ＳｉＣからなる半導体デバイスは、アルミニウム緩和層２４Ｕに一部埋め込まれた形状となる。
【００７２】
第１の実施の形態や第３の実施の形態に係るパワーモジュール１において、半導体デバイス２２がアルミニウム緩和層２４Ｕに一部埋め込まれた形状の詳細説明図は、図７に示すように表される。半導体デバイス２２の厚さｔＤに対して、アルミニウム緩和層２４Ｕは、第１アルミニウム緩和層の加圧厚さｔＢだけ半導体デバイス２２がアルミニウム緩和層２４Ｕに埋め込まれている。また、図６（ｃ）に示すように、半導体デバイス２２の側壁部と台形形状のアルミニウム緩和層２４Ｕ表面との距離（第１アルミニウム緩和層表面と半導体デバイスとの離間距離）ＳＤは、半導体デバイス２２表面とアルミニウム緩和層２４Ｕとの間に印加される電界強度に対する沿面距離程度であることが望ましい。また、アルミニウム緩和層２４Ｕの台形形状部分のテーパー角度θは、例えば、約３０度〜６０度程度である。
【００７３】
Ａｇ焼成層２０を用いる比較例１・２に係るパワーモジュール１Ａ・１Ｂの製造方法では、厚銅基板２Ａ・絶縁基板２Ｂ上へのＡｇペースト材の塗布工程、チップマウント工程、予備乾燥工程、加熱・加圧工程により接合を行っていた。一方、第１の実施の形態や第３の実施の形態に係るパワーモジュール１の製造方法では、アルミニウム緩和層２４Ｕを備える厚銅基板２上へのチップマウント工程、加熱・加圧工程により接合が可能となる。
【００７４】
Ａｇ焼成層２０を用いる比較例１・２に係るパワーモジュール１Ａ・１Ｂでは接合層の劣化が確認されている。接合層の劣化とはＡｇ焼成層２０の劣化のことである。ＣｕとＳｉＣの線膨張係数(温度変化に対する材料の伸び率)が異なるため(ＳｉＣが３ｐｐｍ／Ｋ、Ｃｕが１６．５ｐｐｍ／Ｋ)、環境温度やデバイスの発熱により熱応力がＡｇ焼成層２０にかかり、Ａｇ焼成層２０の劣化が観測される。
【００７５】
第１〜第３の実施の形態に係るパワーモジュールにおいては、ＣｕとＳｉＣ間の熱応力を柔らかいアルミニウム緩和層２４Ｕにより緩和可能である。さらに、第３の実施の形態のようにアルミニウム緩和層２４Ｕ上にあらかじめＡｇ焼成層２０を備える構造を採用しても良い。
【００７６】
（熱サイクルテスト）
第１〜第３の実施の形態に係るパワーモジュールにおいて、熱サイクルテストにおける温度プロファイル例は、図８に示すように表される。すなわち、図８に示すように、−５０℃〜２００℃の範囲で熱サイクルテストを行った。熱サイクルの１サイクルの周期は８０分であり、その内訳は、マイナス５０℃で３０分、マイナス５０℃からプラス２００℃までの昇温時間１０分、プラス２００℃で３０分、プラス２００℃からマイナス５０℃までの冷却時間１０分である（図８参照）。
【００７７】
（超音波探傷装置による内部観察）
超音波探傷装置（ＳＡＴ：Scanning Acoustic Tomography)による内部観察のための実験系の模式的説明図は、図９（ａ）に示すように表され、内部観察された画像の模式図は、図９（ｂ）に示すように表され、サンプルの模式的断面構造は、図９（ｃ）に示すように表される。図９（ａ）においては、厚銅層１８Ａと、厚銅層１８Ａ上にＡｇ焼成層２０を接合層として形成された半導体デバイス２２とを備える比較例に係るパワーモジュールに対して、超音波プローブ２９を走査して内部観察するためのＳＡＴ実験系の模式的構造が示されている。
【００７８】
比較例に係るパワーモジュールにおいては、環境温度やデバイスの発熱により熱応力がＡｇ焼成層２０にかかり、図９（ａ）および図９（ｂ）に示すように、Ａｇ焼成層２０中にクラック２３Ｂが形成され、Ａｇ焼成層２０が劣化し易い。
【００７９】
（厚銅基板：比較例１）
厚銅層１８Ａ上にＡｇ焼成層２０を接合層として半導体デバイス２２を搭載した比較例１に係るパワーモジュールの初期状態のＳＡＴ画像例は、図１０（ａ）に示すように表され、図１０（ａ）を説明するための線図は、図１０（ｂ）に示すように表される。また、サンプルの模式的断面構造は、図１０（ｃ）に示すように表される。
【００８０】
比較例１に係るパワーモジュールの熱サイクルテスト結果を示す図であり、２００サイクル（−５０℃〜＋３００℃、３０分）後の接合層の劣化を示すＳＡＴ画像例は、図１１（ａ）に示すように表され、図１１（ａ）を説明するための線図は、図１１（ｂ）に示すように表される。また、サンプルの模式的断面構造は、図１１（ｃ）に示すように表される。
図１１（ａ）および図１１（ｂ）に示すように、２００サイクル後（−５０℃〜＋３００℃、３０分）の結果より、厚銅基板では、接合層の劣化が顕著である。
【００８１】
（ＤＢＡ基板）
セラミックス基板１７と、セラミックス基板１７の上下にアルミニウム層２４Ａ・２４Ｂを形成したＤＢＡ（Direct Bonded Aluminum）基板を用い、ＤＢＡ基板上に半導体デバイス２２を搭載したパワーモジュールの初期状態のＳＡＴ画像例は、図１２（ａ）に示すように表され、図１２（ａ）を説明するための線図は、図１２（ｂ）に示すように表される。また、サンプルの模式的断面構造は、図１２（ｃ）に示すように表される。ＤＢＡ基板上に半導体デバイス２２を搭載したパワーモジュール構造は、アルミニウム層２４Ａ・２４Ｂを備えるセラミックス基板１７を用いており、実施の形態に係るパワーモジュールと同様の緩和効果が見られる。
【００８２】
ＤＢＡ基板上に半導体デバイス２２を搭載したパワーモジュールの熱サイクルテスト結果であり、２００サイクル（−５０℃〜＋３００℃、３０分）後のＳＡＴ画像例は、図１３（ａ）に示すように表され、図１３（ａ）を説明するための線図は、図１３（ｂ）に示すように表される。また、サンプルの模式的断面構造は、図１３（ｃ）に示すように表される。ここで、実験に用いたＤＢＡ基板のアルミニウム層２４Ａ・２４Ｂの厚さは、約０．４ｍｍ、セラミックス基板１７の厚さは、約０．６３５ｍｍである。
【００８３】
図１３（ａ）および図１３（ｂ）に示すように、２００サイクル後（−５０℃〜＋３００℃、３０分）の結果より、ＤＢＡ基板における上側のアルミニウム層２４Ａは、実施の形態に係るパワーモジュール１におけるアルミニム緩和層２４Ｕと同様の働きをする。すなわち、アルミニウム緩和層２４Ｕによる緩和効果と同様の緩和効果が見られる。
【００８４】
（厚銅化セラミックス基板：比較例２）
セラミックス基板１７と、セラミックス基板１７の上下に厚銅層１４Ｂ・１８Ｂを形成した厚銅化セラミックス基板を用い、厚銅層１８Ｂ上にＡｇ焼成層２０を介して半導体デバイス２２を搭載した比較例２に係るパワーモジュールにおいて、５０サイクル（−５０℃〜＋２００℃）後のＣｕ／ＳｉＮセラミックス間の劣化を示すＳＡＴ画像例は、図１４（ａ）に示すように表され、図１４（ａ）を説明するための線図は、図１４（ｂ）に示すように表される。また、サンプルの模式的断面構造は、図１４（ｃ）に示すように表される。
【００８５】
また、比較例２に係るパワーモジュールにおいて、１００サイクル（−５０℃〜＋２００℃）後のＣｕ／ＳｉＮセラミックス間の劣化を示すＳＡＴ画像例は、図１５（ａ）に示すように表され、図１５（ａ）を説明するための線図は、図１５（ｂ）に示すように表される。また、サンプルの模式的断面構造は、図１５（ｃ）に示すように表される。
【００８６】
図１４（ａ）および図１４（ｂ）、図１５（ａ）および図１５（ｂ）に示すように、熱衝撃試験（−５０℃〜＋２００℃）の結果より、セラミックス基板を厚銅化すると、セラミックス凝集破壊により、セラミックス基板の信頼性が低下することが観測される。凝集破壊とは、物質と物質の界面ではなく物質自身が破壊してちぎれる現象である。セラミックス凝集破壊とはセラミックスであるＳｉＮの内部が破壊していることを示す。
【００８７】
セラミックス基板を厚銅化し、半導体デバイスを搭載した比較例２に係るパワーモジュールの初期状態のＳＡＴ画像例は、図１６（ａ）に示すように表され、図１６（ａ）を説明するための線図は、図１６（ｂ）に示すように表される。また、サンプルの模式的断面構造は、図１６（ｃ）に示すように表される。
【００８８】
また、セラミックス基板を厚銅化し、半導体デバイスを搭載した比較例２に係るパワーモジュールにおいて、２００サイクル（−５０℃〜＋３００℃、３０分）後の接合層の劣化を示すＳＡＴ画像例は、図１７（ａ）に示すように表され、図１７（ａ）を説明するための線図は、図１７（ｂ）に示すように表される。また、サンプルの模式的断面構造は、図１７（ｃ）に示すように表される。
【００８９】
図１６（ａ）および図１６（ｂ）、図１７（ａ）および図１７（ｂ）に示すように、２００サイクル（−５０℃〜＋３００℃、３０分）の結果より、セラミックス基板においても厚銅化することにより、接合層の劣化が顕著となる。
【００９０】
ここで、接合層の劣化とはＡｇ焼成層２０の劣化のことである。ＣｕとＳｉＣの線膨張係数(温度変化に対する材料の伸び率)が異なるため(ＳｉＣが３ｐｐｍ／Ｋ、Ｃｕが１６．５ｐｐｍ／Ｋ)、環境温度やデバイスの発熱により熱応力がＡｇ焼成層２０にかかり、Ａｇ焼成層２０の劣化が観測される。
【００９１】
第１〜第３の実施の形態に係るパワーモジュールにおいては、ＣｕとＳｉＣ間の熱応力を柔らかいアルミニウム緩和層２４Ｕにより緩和可能である。
【００９２】
（熱抵抗シミュレーション）
第１の実施の形態に係るパワーモジュールにおいて、アルミニウム緩和層２４Ｕの厚さｔＡをパラメータとした熱抵抗ＲＴj-wと第２厚銅層１８の厚さｔ１の関係のシミュレーション結果は、図１８に示すように表される。また、第１の実施の形態に係るパワーモジュールにおいて、アルミニウム緩和層２４Ｕの厚さｔＡおよび第２厚銅層１８の厚さｔ１のシミュレーション条件を説明するための図は、図１９に示すように表され、熱抵抗ＲＴj-wのシミュレーション条件を説明するための図は、図２０に示すように表される。尚、図１９においては、メッキ層３０は図示を省略している。また、図２０においては、第３の実施の形態に係るパワーモジュール１を水冷式の冷却器１０に搭載する例を図示しているが、第１〜第２の実施の形態に係るパワーモジュール１も図２０と同様に、水冷式の冷却器１０に搭載可能である。
【００９３】
熱抵抗シミュレーション結果において、境界条件は、裏面６５℃、熱伝達率＝５０００（Ｗ／ｍ2Ｋ）、アルミニウム緩和層２４Ｕの厚さｔＡは、０．０３ｍｍ、０．０５ｍｍ、０．１ｍｍ、０．５ｍｍ、１ｍｍとした。
【００９４】
裏面６５℃とは、冷却器１０の下層面に境界条件として６５℃固定を想定している。水冷式のため、熱伝達率＝５０００（Ｗ／ｍ2Ｋ）と設定している。すなわち、図２０に示すように、アルミニウム製の冷却器１０において、冷却水１０Ｗとして、冷却水１０Ｗの温度を６５℃固定とする。熱伝達率とは２つの物体の接触面を通過する熱の伝わり易さのことであり、熱伝導率とは異なる。
【００９５】
熱抵抗シミュレーションでは、ＳｉＣ半導体デバイス２２／アルミニウム緩和層２４Ｕ／第２厚銅層１８／絶縁シート層１６／第１厚銅層１４／ＳｎＡｇＣｕ半田層１２／アルミニウム冷却器１０の構造において、ＳｉＣ半導体デバイス２２の厚さ＝３５０μｍ／アルミニウム緩和層２４Ｕの厚さｔＡパラメータ／第２厚銅層１８の厚さｔ１パラメータ／絶縁シート層１６の厚さ＝０．１ｍｍ／第１厚銅層１４の厚さｔ２＝０．３ｍｍ／ＳｎＡｇＣｕ半田層１２の厚さ＝０．２ｍｍ／アルミニウム冷却器１０の厚さ＝１ｍｍにて計算している。
【００９６】
比較例１では、ＳｉＣ半導体デバイス２２／Ａｇ焼成層２０／第２厚銅層１８Ａ／絶縁シート層１６Ａ／第１厚銅層１４Ａ／ＳｎＡｇＣｕ半田層１２／アルミニウム冷却器１０の構造において、ＳｉＣ半導体デバイス２２の厚さ＝３５０μｍ／Ａｇ焼成層２０の厚さ＝６０μｍ／第２厚銅層１８Ａの厚さ＝３ｍｍ／絶縁シート層１６Ａの厚さ＝０．１ｍｍ／第１厚銅層１４の厚さ＝０．３ｍｍ／ＳｎＡｇＣｕ半田層１２の厚さ＝０．２ｍｍ／アルミニウム冷却器１０の厚さ＝１ｍｍにて計算している。
【００９７】
熱抵抗ＲＴj-wは、ＳｉＣ半導体デバイス２２のＴj(ジャンクション温度)とＴw(冷却水温度)間の熱抵抗を表す。
【００９８】
第１の実施の形態に係るパワーモジュールにおいては、アルミニウム緩和層２４Ｕの厚さｔＡと第２厚銅層１８の厚さｔ１を調節することによって、比較例１と同等の熱抵抗が得られる。ここで、比較例１とは、図５（ａ）に示す厚銅＋絶縁層構造に対応している。
【００９９】
熱抵抗シミュレーション結果より、第１の実施の形態に係るパワーモジュールにおいては、第２厚銅層１８の厚さｔ１は、１ｍｍ〜３ｍｍの範囲を備えることが望ましい。
【０１００】
また、熱抵抗シミュレーション結果より、第１の実施の形態に係るパワーモジュールにおいては、アルミニウム緩和層２４Ｕの厚さは、０．０１ｍｍ〜０．５ｍｍの範囲を備えることが望ましい。
【０１０１】
尚、シミュレーションにおいては、第１厚銅層１４の厚さは、例えば、約０．３ｍｍ固定として算出したが、１ｍｍ〜２ｍｍ内に最適値がある。
【０１０２】
（固相拡散接合後の食い込み例）
固相拡散接合を形成後の半導体デバイス２２のアルミニウム緩和層２４への食い込みに関して、プロセス時の加圧力を変更してＤＢＡ基板上に接合したサンプルを例として説明する。
【０１０３】
ＤＢＡ基板（Ａｌ／ＳｉＮ／Ａｌ）上にＡｇ焼成層２０を介して半導体デバイス２２を形成するパワーモジュールの模式的断面構造は、図２１（ａ）に示すように表され、半導体デバイス２２／Ａｇ焼成層２０／Ａｌ層２４Ａの接合部の断面顕微鏡写真例（加圧圧力２２ＭＰａ）は、図２１（ｂ）に示すように表され、図２１（ｂ）を説明するための線図は図２１（ｃ）に示すように表される。
【０１０４】
また、図２１に対応するパワーモジュールにおいて、半導体デバイス２２／Ａｇ焼成層２０／Ａｌ層２４Ａの接合部の断面ＳＥＭ写真例（加圧圧力２２ＭＰａ）は、図２２（ａ）に示すように表され、図２２（ａ）を説明するための線図は、図２２（ｂ）に示すように表される。図２１・図２２に示す例では、加圧圧力は、２２ＭＰａであり、約１０μｍ以下の食い込み量が観測される。
【０１０５】
ＤＢＡ基板（Ａｌ／ＳｉＮ／Ａｌ）上にＡｇ焼成層２０を介して半導体デバイス２２を形成するパワーモジュールにおいて、半導体デバイス２２／Ａｇ焼成層２０／Ａｌ層２４Ａの接合部の断面顕微鏡写真例（加圧圧力３８ＭＰａ）は、図２３（ａ）に示すように表され、図２３（ａ）を説明するための線図は図２３（ｂ）に示すように表される。図２３に示す例では、加圧圧力は、３８ＭＰａであり、約５０μｍ〜６０μｍ程度の食い込み量が観測される。
【０１０６】
ＤＢＡ基板（Ａｌ／ＳｉＮ／Ａｌ）上にＡｇ焼成層２０を介して半導体デバイス２２を形成するパワーモジュールにおいて、半導体デバイス２２／Ａｇ焼成層２０／Ａｌ層２４Ａの接合部の断面顕微鏡写真例（加圧圧力８６ＭＰａ）は、図２４（ａ）に示すように表され、図２４（ａ）を説明するための線図は図２４（ｂ）に示すように表される。図２４に示す例では、加圧圧力は、８６ＭＰａであり、約５０μｍ〜６０μｍ程度の食い込み量が観測される。図２４に示す例では、半導体デバイス２２の側壁部において、Ａｌ層２４Ａの盛り上がり構造が観測されているが、平坦部に比べた食い込み量は、約５０μｍ〜６０μｍ程度である。
【０１０７】
（冷却器搭載例）
（構成例１）
冷却器１０に搭載可能な第３の実施の形態に係るパワーモジュール（構成例１）は、図２０に示すように、冷却器１０と、冷却器１０上に配置された第１サーマルコンパウンド層１２ＴＨとを備える。ここで、厚銅基板２は、冷却器１０上に第１サーマルコンパウンド層１２ＴＨを介して配置される。その他の構成は、図４（ａ）に示す第３の実施の形態に係るパワーモジュールと同様である。また、第１サーマルコンパウンド層１２ＴＨの代わりに、半田層、銀焼成層若しくは拡散接合層を備え、厚銅基板２は、冷却器１０上に半田層、銀焼成層若しくは拡散接合層のいずれかを介して配置されていても良い。
【０１０８】
更に、冷却器１０に搭載可能な第３の実施の形態に係るパワーモジュール（構成例１）は、図２０に示すように、第２厚銅層１８を挟んで、第１アルミニウム緩和層２４Ｕに対向して配置される第２アルミニウム緩和層２４Ｄを備えていても良い。尚、構成例１では、水冷式の例を開示したが、空冷式を採用しても良い。また、構成例１においても搭載するパワーモジュールは、第３の実施の形態の変形例に係るパワーモジュールであっても良い。また、構成例１において、冷却器１０に搭載するパワーモジュールは、第１〜第２の実施の形態およびその変形例に係るパワーモジュールであっても良い。
【０１０９】
（構成例２）
冷却器１０に搭載可能な第３の実施の形態に係るパワーモジュール（構成例２）は、図２５に示すように、冷却器１０と、冷却器１０上に配置された第１サーマルコンパウンド層１２ＴＨとを備える。ここで、厚銅基板２は、冷却器１０上に第１サーマルコンパウンド層１２ＴＨを介して配置される。その他の構成は、図４（ａ）に示す第３の実施の形態に係るパワーモジュールと同様である。
【０１１０】
更に、冷却器１０に搭載可能な第３の実施の形態に係るパワーモジュール（構成例２）は、図２５に示すように、第２厚銅層１８を挟んで、第１アルミニウム緩和層２４Ｕに対向して配置される第２アルミニウム緩和層２４Ｄを備えていても良い。尚、構成例２では、空冷式の例を開示したが、水冷式を採用しても良い。また、構成例２においても搭載するパワーモジュールは、第３の実施の形態の変形例に係るパワーモジュールであっても良い。また、構成例２において、冷却器１０に搭載するパワーモジュールは、第１〜第２の実施の形態およびその変形例に係るパワーモジュールであっても良い。
【０１１１】
（構成例３）
冷却器１０に搭載可能な実施の形態に係るパワーモジュール（構成例３）は、図２６に示すように、冷却器１０と、冷却器１０上に配置された絶縁シート１６とを備える。ここで、第２厚銅層１８は、冷却器１０上に絶縁シート１６を介して配置される。ここで、構成例３は、図２６に示すように、厚銅基板２として、第２厚銅層１８を用いる例に対応している。その他の構成は、図４（ａ）に示す第３の実施の形態に係るパワーモジュールと同様である。
【０１１２】
更に、冷却器１０に搭載可能な実施の形態に係るパワーモジュール（構成例３）は、図２６に示すように、第２厚銅層１８を挟んで、第１アルミニウム緩和層２４Ｕに対向して配置される第２アルミニウム緩和層２４Ｄを備えていても良い。尚、構成例３では、空冷式の例を開示したが、水冷式を採用しても良い。また、構成例３においても搭載するパワーモジュールは、第３の実施の形態の変形例に係るパワーモジュールであっても良い。また、構成例３において、冷却器１０に搭載するパワーモジュールは、第１〜第２の実施の形態およびその変形例に係るパワーモジュールであっても良い。
【０１１３】
（構成例４）
冷却器１０に搭載可能な実施の形態に係るパワーモジュール（構成例４）は、図２７に示すように、冷却器１０と、冷却器１０上に配置された絶縁基板２Ｂとを備える。ここで、絶縁基板２Ｂは、冷却器１０上に第１サーマルコンパウンド層１２ＴＨを介して配置される。
【０１１４】
ここで、構成例４は、図２７に示すように、厚銅基板２として、第２厚銅層１８を用いる例に対応している。更に、構成例４は、絶縁基板２Ｂ上に配置された第２サーマルコンパウンド層１６ＴＨを備え、厚銅基板２は、第２サーマルコンパウンド層１６ＴＨ上に配置されていても良い。
【０１１５】
絶縁基板２Ｂは、例えば、セラミックス基板１７と、セラミックス基板１７の表面に配置されたＣｕ層１８Ｂと、セラミックス基板１７の裏面に配置されたＣｕ層１４Ｂとを備えるＤＢＣ（Direct Bonding Copper）基板を備えていても良い。なお、絶縁基板２Ｂには、ＡＭＢ（Active Metal Brazed、Active Metal Bond）基板、若しくはＤＢＡ基板なども適用できる。また、絶縁基板２Ｂは、セラミックス基板１７と、セラミックス基板１７の表面に配置されたＣｕ層１８Ｂと、セラミックス基板１７の裏面に配置されたＣｕ層１４Ｂとを備えるＤＢＣ（Direct Bonding Copper）基板を備えていても良い。また、絶縁基板２Ｂは、セラミックス板１７(上下に銅箔などが接合されていないもの)を備えていても良い。その他の構成は、図４（ａ）に示す第３の実施の形態に係るパワーモジュールと同様である。
【０１１６】
更に、冷却器１０に搭載可能な実施の形態に係るパワーモジュール（構成例４）は、図２７に示すように、第２厚銅層１８を挟んで、第１アルミニウム緩和層２４Ｕに対向して配置される第２アルミニウム緩和層２４Ｄを備えていても良い。尚、構成例４では、空冷式の例を開示したが、水冷式を採用しても良い。また、構成例４においても搭載するパワーモジュールは、第３の実施の形態の変形例に係るパワーモジュールであっても良い。また、構成例４において、冷却器１０に搭載するパワーモジュールは、第１〜第２の実施の形態およびその変形例に係るパワーモジュールであっても良い。
【０１１７】
以上の構成例１〜４において、冷却器１０は、水冷式若しくは空冷式であり、車載機器に用いられる。
【０１１８】
（パワーモジュールの製造方法）
実施の形態に係るパワーモジュールの製造方法であって、Ａｌ／Ｃｕ材の製造工程は図２８（ａ）に示すように表され、絶縁シート貼付け工程は図２８（ｂ）に示すように表され、半導体デバイス接合形成工程は図２８（ｃ）に示すように表され、樹脂モールド形成工程は図２８（ｄ）に示すように表される。図２８においては、第１の実施の形態や第３の実施の形態における加熱・加圧工程により、半導体デバイス２２がアルミニウム緩和層２４Ｕに一部埋め込まれる構造を説明しており、メッキ層３０やＡｇ焼成層２０は、図示を省略している。
【０１１９】
実施の形態に係るパワーモジュールの製造方法は、図２８（ａ）〜図２８（ｃ）に示すように、第２厚銅層１８上に第１アルミニウム緩和層２４Ｕを形成する工程と、第１厚銅層１４上に絶縁シート層１６を介して第２厚銅層１８を配置する工程と、第１アルミニウム緩和層２４Ｕ上に半導体デバイス２２を配置し、加熱しながら加圧する加熱・加圧プロセスにより半導体デバイス２２を第第１アルミニウム緩和層２４Ｕと接合する工程と、半導体デバイス２２の電極と外部端子とを接続する工程とを有する。
【０１２０】
更に、図示は省略されているが、半導体デバイス２２に対するワイヤボンディングおよび端子接合の形成工程を有する。更に、図２８（ｄ）に示すように、パワーモジュールの外部端子の一部を除くパワーモジュール全体を樹脂層３００により、樹脂封止する工程を有する。加熱・加圧プロセスの加熱温度は、例えば、約３００℃〜３５０℃程度を有し、加圧圧力は、例えば、約１０ＭＰａ〜８０ＭＰａ程度を有していても良い。
【０１２１】
実施の形態に係るパワーモジュールの別の製造方法であって、Ａｌ／Ｃｕ材の製造工程は図２９（ａ）に示すように表され、半導体デバイス接合形成工程は図２９（ｂ）に示すように表され、絶縁シート貼付け工程は図２９（ｃ）に示すように表され、樹脂モールド形成工程は図２９（ｄ）に示すように表される。図２９においても、第１の実施の形態や第３の実施の形態における加熱・加圧工程により、半導体デバイス２２がアルミニウム緩和層２４Ｕに一部埋め込まれる構造を説明しており、メッキ層３０やＡｇ焼成層２０は、図示を省略している。
【０１２２】
実施の形態に係るパワーモジュールの別の製造方法は、図２９（ａ）〜図２９（ｃ）に示すように、第２厚銅層１８上に第１アルミニウム緩和層２４Ｕを形成する工程と、第１アルミニウム緩和層２４Ｕ上に半導体デバイス２２を配置し、加熱しながら加圧する加熱・加圧プロセスにより半導体デバイス２２を第１アルミニウム緩和層２４Ｕと接合する工程と、第１厚銅層１４上に絶縁シート層１６を介して第２厚銅層１８を配置する工程と、半導体デバイス２２の電極と外部端子とを接続する工程とを有する。
【０１２３】
更に、図示は省略されているが、半導体デバイス２２に対するワイヤボンディングおよび端子接合の形成工程を有する。更に、図２９（ｄ）に示すように、パワーモジュールの外部端子の一部を除くパワーモジュール全体を樹脂層３００により、樹脂封止する工程を有する。加熱・加圧プロセスの加熱温度は、例えば、約３００℃〜３５０℃程度を有し、加圧圧力は、例えば、約１０ＭＰａ〜８０ＭＰａ程度を有していても良い。
【０１２４】
また、樹脂層３００としては、ＳｉＣ系半導体デバイスに適用可能なトランスファモールド樹脂、熱硬化樹脂などを使用可能である。また、 シリコンゲルなどのシリコーン系樹脂を部分的に若しくはケース型パワーモジュールを採用して全体に適用しても良い。
【０１２５】
（パワーモジュールの具体例）
（ワンインワン構成）
実施の形態に係るパワーモジュール１であって、１ in １モジュールの模式的平面パターン構成は図３０（ａ）に示すように表され、図３０（ａ）のＩ−Ｉ線に沿う模式的断面構造は図３０（ｂ）に示すように表される。更に、実施の形態に係るパワーモジュールであって、図３０（ａ）および図３０（ｂ）に対応する１ in １モジュールの模式的鳥瞰構成は、図３１に示すように表される。
【０１２６】
実施の形態に係るパワーモジュール１は、図３０（ａ）・図３０（ｂ）および図３１に示すように、平板状の第１厚銅層１４と、第１厚銅層１４上に配置された絶縁シート層１６と、絶縁シート層１６上に配置され、パターン形成された第２厚銅層１８と、第２厚銅層１８上に配置された第１アルミニウム緩和層２４Ｕと、第１アルミニウム緩和層２４Ｕ上に配置された半導体デバイスＱＡ（２２）・ＱＢ（２２）とを備える。また、半導体デバイスＱＡ（２２）・ＱＢ（２２）は、第１アルミニウム緩和層２４Ｕと接合している。
【０１２７】
また、第１アルミニウム緩和層２４Ｕ上に配置されたメッキ層３０（図示省略）を備え、半導体デバイス２２は、メッキ層３０を介して、第１アルミニウム緩和層２４Ｕと接合されていても良い。
【０１２８】
また、第１アルミニウム緩和層２４Ｕ上に配置されたＡｇ焼成層２０（図示省略）を備え、半導体デバイスＱＡ（２２）・ＱＢ（２２）は、Ａｇ焼成層２０を介して、第１アルミニウム緩和層２４Ｕと接合されていても良い。
【０１２９】
また、メッキ層３０（図示省略）上に配置されたＡｇ焼成層２０（図示省略）を備え、半導体デバイスＱＡ（２２）・ＱＢ（２２）は、Ａｇ焼成層２０およびメッキ層３０を介して、第１アルミニウム緩和層２４Ｕと接合されていても良い。
【０１３０】
半導体デバイスＱＡ（２２）・ＱＢ（２２）の一部は、第１アルミニウム緩和層２４Ｕに食い込んで固着していても良い。
【０１３１】
また、半導体デバイスＱＡ（２２）・ＱＢ（２２）と第１アルミニウム緩和層２４Ｕとの接合面は、一体化していても良い。すなわち、拡散接合若しくは固相拡散接合により接合されていても良い。
【０１３２】
また、半導体デバイスＱＡ（２２）・ＱＢ（２２）は、例えば、約０μｍ〜１００μｍ程度食い込んで接合していても良い。或いは、半導体デバイスＱＡ（２２）・ＱＢ（２２）の厚さの約１／３〜１／２程度第１アルミニウム緩和層２４Ｕに食い込んで接合していても良い。
【０１３３】
絶縁シート層１６上に配置された第２アルミニウム緩和層２４Ｄ（図示省略）を備え、第２厚銅層１８は、第２アルミニウム緩和層２４Ｄ上に圧延接着されていても良い。上記の圧延技術による接着の代わりに、スパッタリング技術、コールドスプレー技術若しくは溶射技術を用いて接着されていても良い。
【０１３４】
また、半導体デバイスＱＡ（２２）・ＱＢ（２２）は、その上面にソース電極またはエミッタ電極とゲート電極が形成され、その下面にドレイン電極またはコレクタ電極が形成されたＦＥＴまたはＩＧＢＴであり、絶縁シート層１６上に配置され、第２厚銅層１８と同一材料によりパターン形成され、ゲート電極に電気的に接続されるゲート信号用配線パターンおよびソース電極またはエミッタ電極に電気的に接続されるソースまたはエミッタ信号用配線パターンとを備えていても良い。
【０１３５】
半導体デバイスＱＡ（２２）・ＱＢ（２２）は複数のチップを備えていても良い。
【０１３６】
実施の形態に係るパワーモジュール１は、図３０（ａ）・図３０（ｂ）および図３１に示すように、絶縁シート層１６上に配置され、第２厚銅層１８と同一材料によりパターン形成されたゲート信号用配線パターン１８（ＧＰ）およびソース信号用配線パターン１８（ＳＰ）とを備えていても良い。
【０１３７】
第１の実施の形態に係るパワーモジュール１は、図３０（ａ）・図３０（ｂ）および図３１に示すように、半導体デバイスＱＡ（２２）・ＱＢ（２２）が第１アルミニウム緩和層２４Ｕ上に配置され、半導体デバイスＱＡ（２２）・ＱＢ（２２）のドレイン電極が第１アルミニウム緩和層２４Ｕと加熱・加圧プロセスによる拡散接合若しくは固相拡散接合により接合されている。
【０１３８】
ここで、ゲート信号用配線パターンＧＰは半導体デバイスＱＡ（２２）・ＱＢ（２２）のゲート電極とゲートボンディングワイヤＧＷＡ・ＧＷＢを介して接続され、ソース信号用配線パターンＳＰは半導体デバイスＱＡ（２２）・ＱＢ（２２）のソース電極とソースボンディングワイヤＳＷＡ・ＳＷＢを介して接続されている。尚、ここでは図示は省略するが、これらのボンディングワイヤの代わりに、板状電極と柱状電極の組合せ構造や、リードフレームなどを用いても良い。
【０１３９】
更に、半導体デバイスＱＡ（２２）・ＱＢ（２２）のドレイン電極が接続される第１アルミニウム緩和層２４Ｕには、はんだ付けなどにより、ドレイン端子ＤＴが接合され、半導体デバイスＱＡ（２２）・ＱＢ（２２）のソース電極とソースボンディングワイヤＳＷＡ・ＳＷＢを介して接続されるソース信号用配線パターンＳＰには、はんだ付けなどにより、ソース端子ＳＴが接合される。また、図示は省略されているが、ゲート信号用配線パターンＧＰには、はんだ付けなどにより、ゲート端子ＧＴ１が接合される。
【０１４０】
ここで、半導体デバイス２２としては、Ｓｉ系ＩＧＢＴ、Ｓｉ系ＭＯＳＦＥＴ、ＳｉＣ系ＭＯＳＦＥＴ、ＳｉＣ系ＩＧＢＴ、ＧａＮ系ＦＥＴのいずれか、またはこれらのうちの異なる複数を備えていても良い。
【０１４１】
実施の形態に係るパワーモジュールであって、１ in １モジュール５０のＳｉＣ  ＭＯＳＦＥＴの模式的回路表現は、図３２（ａ）に示すように表され、１ in １モジュール５０のＩＧＢＴの模式的回路表現は、図３２（ｂ）に示すように表される。図３２（ａ）には、ＭＯＳＦＥＴに逆並列接続されるダイオードＤＩが示されている。ＭＯＳＦＥＴの主電極は、ドレイン端子ＤＴおよびソース端子ＳＴで表される。同様に、図３２（ｂ）には、ＩＧＢＴに逆並列接続されるダイオードＤＩが示されている。ＩＧＢＴの主電極は、コレクタ端子ＣＴおよびエミッタ端子ＥＴで表される。
【０１４２】
また、実施の形態に係るパワーモジュールにであって、１ in １モジュール５０のＳｉＣ  ＭＯＳＦＥＴの詳細回路表現は、図３３に示すように表される。
【０１４３】
１ in １モジュール５０は、例えば、１個のＭＯＳＦＥＴが１つのモジュールに内蔵されている。一例として、５チップ（ＭＯＳＦＥＴ×５）搭載可能であり、それぞれのＭＯＳＦＥＴは、５個まで並列接続可能である。なお、５チップの内、一部をダイオードＤＩ用として搭載することも可能である。
【０１４４】
さらに詳細には、図３３に示すように、ＭＯＳＦＥＴＱに並列にセンス用ＭＯＳＦＥＴＱｓが接続される。センス用ＭＯＳＦＥＴＱｓは、ＭＯＳＦＥＴＱと同一チップ内に、微細トランジスタとして形成されている。図３３において、ＳＳはソースセンス端子、ＣＳは電流センス端子であり、Ｇはゲート信号端子である。実施の形態に係るパワーモジュールにおいても、ＭＯＳＦＥＴＱには、センス用ＭＯＳＦＥＴＱｓが同一チップ内に、微細トランジスタとして形成されていても良い。
【０１４５】
（ツーインワン構成）
実施の形態に係るパワーモジュールであって、２ in １モジュールの模式的平面パターン構成は図３４に示すように表され、模式的鳥瞰構成は図３５に示すように表される。
【０１４６】
実施の形態に係るパワーモジュール１であって、ハーフブリッジ内蔵モジュールにおいて、樹脂層を形成前の模式的平面パターン構成は、図３４に示すように表される。実施の形態に係るパワーモジュール１は、ハーフブリッジ内蔵モジュールの構成を備え、２個のＳｉＣ  ＭＯＳＦＥＴＱ１・Ｑ４が１つのモジュールに内蔵されている。図３４においては、ＳｉＣ  ＭＯＳＦＥＴＱ１・Ｑ４は、それぞれ２チップ並列に配置されている例が示されている。
【０１４７】
実施の形態に係るパワーモジュール１は、図３４および図３５に示すように、厚銅基板２（１８・１６・１４）の第１の辺に配置された正側電力端子Ｐおよび負側電力端子Ｎと、第１の辺に隣接する第２の辺に配置されたゲート端子ＧＴ１・ソースセンス端子ＳＳＴ１と、第１の辺に対向する第３の辺に配置された出力端子Ｏ（Ｄ４）・Ｏ（Ｓ１）と、第２の辺に対向する第４の辺に配置されたゲート端子ＧＴ４・ソースセンス端子ＳＳＴ４とを備える。
【０１４８】
実施の形態に係るパワーモジュール１は、図３４・図３５に示すように、第１厚銅層１４と、平板状の第１厚銅層１４上に配置された絶縁シート層１６と、絶縁シート層１６上に配置され、パターン形成された第２厚銅層１８と、第２厚銅層１８上に配置された第１アルミニウム緩和層２４Ｕと、第１アルミニウム緩和層２４Ｕ上に配置された半導体デバイスＱ１（２２）・Ｑ４（２２）とを備える。ここで、半導体デバイスＱ１（２２）・Ｑ４（２２）は、第１アルミニウム緩和層２４Ｕと接合している。
【０１４９】
また、第１アルミニウム緩和層２４Ｕ上に配置されたメッキ層３０（図示省略）を備え、半導体デバイスＱ１（２２）・Ｑ４（２２）は、メッキ層３０を介して、第１アルミニウム緩和層２４Ｕと接合されていても良い。
【０１５０】
また、第１アルミニウム緩和層２４Ｕ上に配置されたＡｇ焼成層２０（図示省略）を備え、半導体デバイスＱ１（２２）・Ｑ４（２２）は、Ａｇ焼成層２０を介して、第１アルミニウム緩和層２４Ｕと接合されていても良い。
【０１５１】
また、メッキ層３０（図示省略）上に配置されたＡｇ焼成層２０（図示省略）を備え、半導体デバイスＱ１（２２）・Ｑ４（２２）は、Ａｇ焼成層２０およびメッキ層３０を介して、第１アルミニウム緩和層２４Ｕと接合されていても良い。
【０１５２】
半導体デバイスＱ１（２２）・Ｑ４（２２）の一部は、第１アルミニウム緩和層２４Ｕに食い込んで固着していても良い。
【０１５３】
また、半導体デバイスＱ１（２２）・Ｑ４（２２）と第１アルミニウム緩和層２４Ｕとの接合面は、一体化していても良い。すなわち、拡散接合若しくは固相拡散接合により接合されていても良い。
【０１５４】
また、半導体デバイスＱ１（２２）・Ｑ４（２２）は、例えば、約０μｍ〜１００μｍ程度食い込んで接合していても良い。或いは、半導体デバイスＱ１（２２）・Ｑ４（２２）の厚さの約１／３〜１／２程度第１アルミニウム緩和層２４Ｕに食い込んで接合していても良い。
【０１５５】
絶縁シート層１６上に配置された第２アルミニウム緩和層２４Ｄ（図示省略）を備え、第２厚銅層１８は、第２アルミニウム緩和層２４Ｄ上に圧延接着されていても良い。上記の圧延技術による接着の代わりに、スパッタリング技術、コールドスプレー技術若しくは溶射技術を用いて接着されていても良い。
【０１５６】
また、半導体デバイスＱ１（２２）・Ｑ４（２２）は、その上面にソース電極またはエミッタ電極とゲート電極が形成され、その下面にドレイン電極またはコレクタ電極が形成されたＦＥＴまたはＩＧＢＴであり、絶縁シート層１６上に配置され、第２厚銅層１８と同一材料によりパターン形成され、ゲート電極に電気的に接続されるゲート信号用配線パターンおよびソース電極またはエミッタ電極に電気的に接続されるソースまたはエミッタ信号用配線パターンとを備えていても良い。
【０１５７】
半導体デバイスＱ１（２２）・Ｑ４（２２）は複数のチップを備えていても良い。
【０１５８】
実施の形態に係るパワーモジュール１は、図３４・図３５に示すように、絶縁シート層１６上に配置され、第２厚銅層１８と同一材料によりパターン形成されたゲート信号用配線パターンＧＰ１・ＧＰ４およびソース信号用配線パターンＳＰ１・ＳＰ４とを備える。
【０１５９】
実施の形態に係るパワーモジュール１は、図３４・図３５に示すように、半導体デバイスＱ１（２２）・Ｑ４（２２）が第１アルミニウム緩和層２４Ｕ上に配置され、半導体デバイスＱ１（２２）・Ｑ４（２２）のドレイン電極が第１アルミニウム緩和層２４Ｕと加熱・加圧プロセスによる拡散接合若しくは固相拡散接合により接合されている。
【０１６０】
また、半導体デバイスＱ１・Ｑ４は、第２厚銅層１８上に配置されたドレインパターンＤ１（２４Ｕ）・Ｄ４（２４Ｕ）上にフェースアップに配置される。
【０１６１】
ここで、ゲート端子ＧＴ１・ソースセンス端子ＳＳＴ１は、半導体デバイスＱ１のゲート信号用配線パターンＧＰ１・ソース信号用配線パターンＳＰ１に接続され、ゲート端子ＧＴ４・ソースセンス端子ＳＳＴ４は、半導体デバイスＱ４のゲート信号用配線パターンＧＰ４・ソース信号用配線パターンＳＰ４に接続される。
【０１６２】
図３４・図３５に示すように、ＳｉＣ  ＭＯＳＦＥＴＱ１・Ｑ４から、第２厚銅層１８上に配置されたドレインパターンＤ４（２４Ｕ）・ソースパターンＳ４に向けてソースボンディングワイヤＳＷＯ・ＳＷＮが接続され、ゲート信号用配線パターンＧＰ１・ＧＰ４に向けてゲートボンディングワイヤＧＷ１・ＧＷ４が接続され、ソース信号用配線パターンＳＰ１・ＳＰ４に向けてソースボンディングワイヤＳＷ１・ＳＷ４が接続される。
【０１６３】
また、ゲート信号用配線パターンＧＰ１・ＧＰ４には、外部取り出し用のゲート端子ＧＴ１・ＧＴ４が半田付けなどによって接続され、ソース信号用配線パターンＳＰ１・ＳＰ４には、外部取り出し用のソースセンス端子ＳＳＴ１・ＳＳＴ４が半田付けなどによって接続される。
【０１６４】
また、ドレインパターンＤ１（２４Ｕ）には、正側電力端子Ｐが半田付けなどによって接続され、ソースパターンＳ４には、負側電力端子Ｎが半田付けなどによって接続され、ドレインパターンＤ４（２４Ｕ）には、出力端子Ｏ（Ｓ１）・Ｏ（Ｄ４）が半田付けなどによって接続される。
【０１６５】
正側電力端子Ｐ・負側電力端子Ｎ、出力端子Ｏ（Ｓ１）・Ｏ（Ｄ４）、ゲート端子ＧＴ１・ＧＴ４およびＳＳＴ１・ＳＳＴ４は、例えば、Ｃｕで形成可能である。
【０１６６】
ソースボンディングワイヤＳＷＯ・ＳＷＮ・ＳＷ１・ＳＷ４およびゲートボンディングワイヤＧＷ１・ＧＷ４は、例えば、Ａｌ、ＡｌＣｕなどで形成可能である。
【０１６７】
ここで、半導体デバイス２２としては、Ｓｉ系ＩＧＢＴ、Ｓｉ系ＭＯＳＦＥＴ、ＳｉＣ系ＭＯＳＦＥＴ、ＳｉＣ系ＩＧＢＴ、ＧａＮ系ＦＥＴのいずれか、またはこれらのうちの異なる複数を備えていても良い。
【０１６８】
また、半導体デバイスを第１電源と第２電源との間に直列に接続し、直列接続された半導体デバイスの接続点を出力とするスイッチング回路を複数用いると共に、半導体デバイスの各ゲートを個別に制御してインバータ回路装置またはコンバータ回路を構成することも可能である。
【０１６９】
なお、本実施の形態に係るパワーモジュール１においては、半導体デバイスを用いて、主として１ in １モジュール、２ in １モジュールを構成可能であることを説明したが、これに限らず、例えばフォーインワン（４ in １）モジュール、シックスインワン（６ in １）モジュール、６ in １モジュールにスナバコンデンサなどを備えたセブンインワン（７ in １）モジュール、エイトインワン（８ in １）モジュール、トゥエルブインワン（１２ in １）モジュール、フォーティーンイン（１４ in １）モジュールなどのいずれかを構成することもできる。
【０１７０】
（回路構成）
実施の形態に係るパワーモジュールであって、２ in １モジュール１００のＳｉＣ  ＭＯＳＦＥＴの模式的回路表現は、図３６（ａ）に示すように表され、２ in １モジュール１００のＩＧＢＴの模式的回路表現は、図３６（ｂ）に示すように表される。
【０１７１】
実施の形態に係るパワーモジュールであって、２個の半導体デバイスＱ１・Ｑ４が１つのモールド樹脂に封止された２ in １タイプのモジュールについて説明する。
【０１７２】
半導体デバイスＱ１・Ｑ４として、ＳｉＣ  ＭＯＳＦＥＴを適用した２ in １モジュール１００は、図３６（ａ）に示すように、２個のＳｉＣ  ＭＯＳＦＥＴＱ１・Ｑ４が内蔵されたハーフブリッジ構成を備える。
【０１７３】
ここで、モジュールは、１つの大きなトランジスタとみなすことができるが、内蔵トランジスタが１チップまたは複数チップの場合がある。すなわち、モジュールには、１ in １、２ in １、４ in １、６ in １などがあり、例えば、１つのモジュールにおいて、２個分のトランジスタ（チップ）を内蔵したモジュールは２ in １、２ in １を２組み内蔵したモジュールは４ in １、２ in １を３組み内蔵したモジュールは６ in １と呼ばれる。
【０１７４】
図３６（ａ）に示すように、２ in １モジュール１００には、２個のＳｉＣ  ＭＯＳＦＥＴＱ１・Ｑ４と、ＳｉＣ  ＭＯＳＦＥＴＱ１・Ｑ４に逆並列接続されるダイオードＤＩ１・ＤＩ４が内蔵される。図３６（ａ）において、Ｇ１はＭＯＳＦＥＴＱ１のゲート信号用のリード端子であり、Ｓ１はＭＯＳＦＥＴＱ１のソース信号用のリード端子である。同様に、Ｇ４はＭＯＳＦＥＴＱ４のゲート信号用のリード端子であり、Ｓ４はＭＯＳＦＥＴＱ４のソース信号用のリード端子である。Ｐは正側電力端子であり、Ｎは負側電力端子であり、Ｏは出力端子電極である。
【０１７５】
また、半導体デバイスＱ１・Ｑ４として、ＩＧＢＴを適用した２ in １モジュール１００には、図３６（ｂ）に示すように、２個のＩＧＢＴＱ１・Ｑ４と、ＩＧＢＴＱ１・Ｑ４に逆並列接続されるダイオードＤＩ１・ＤＩ４が内蔵される。図３６（ｂ）において、Ｇ１はＩＧＢＴＱ１のゲート信号用のリード端子であり、Ｅ１はＩＧＢＴＱ１のエミッタ信号用のリード端子である。同様に、Ｇ４はＩＧＢＴＱ４のゲート信号用のリード端子であり、Ｅ４はＩＧＢＴＱ４のエミッタ信号用のリード端子である。
【０１７６】
実施の形態に係るパワーモジュールに適用可能な半導体デバイスＱ２・Ｑ５、および半導体デバイスＱ３・Ｑ６についても同様である。
【０１７７】
（デバイス構造）
実施の形態に係るパワーモジュールに適用可能な半導体デバイスＱ１・Ｑ４の例であって、ソースパッド電極ＳＰＤ、ゲートパッド電極ＧＰＤを含むＳｉＣ  ＭＯＳＦＥＴ１３０Ａの模式的断面構造は、図３７に示すように表される。
【０１７８】
図３７に示すように、ＳｉＣ  ＭＯＳＦＥＴ１３０Ａは、ｎ-高抵抗層からなる半導体層３１と、半導体層３１の表面側に形成されたｐボディ領域３２と、ｐボディ領域３２の表面に形成されたソース領域３３と、ｐボディ領域３２間の半導体層３１の表面上に配置されたゲート絶縁膜３４と、ゲート絶縁膜３４上に配置されたゲート電極３５と、ソース領域３３およびｐボディ領域３２に接続されたソース電極３６と、半導体層３１の表面と反対側の裏面に配置されたｎ+ドレイン領域３７と、ｎ+ドレイン領域３７に接続されたドレイン電極３８とを備える。
【０１７９】
ゲートパッド電極ＧＰＤは、ゲート絶縁膜３４上に配置されたゲート電極３５に接続され、ソースパッド電極ＳＰＤは、ソース領域３３およびｐボディ領域３２に接続されたソース電極３６に接続される。また、ゲートパッド電極ＧＰＤおよびソースパッド電極ＳＰＤは、図３７に示すように、ＳｉＣ  ＭＯＳＦＥＴ１３０Ａの表面を覆うパッシベーション用の層間絶縁膜３９上に配置される。
【０１８０】
なお、ゲートパッド電極ＧＰＤおよびソースパッド電極ＳＰＤの下方の半導体層３１内には、図示していないが、微細構造のトランジスタ構造が形成されていても良い。
【０１８１】
さらに、図３７に示すように、中央部のトランジスタ構造においても、パッシベーション用の層間絶縁膜３９上にソースパッド電極ＳＰＤが延在して配置されていても良い。
【０１８２】
図３７において、ＳｉＣ  ＭＯＳＦＥＴ１３０Ａは、プレーナゲート型のｎチャネル縦型ＳｉＣ  ＭＯＳＦＥＴで構成されているが、後述する図４０に示すように、トレンチゲート型のｎチャネル縦型ＳｉＣ  ＴＭＯＳＦＥＴ１３０Ｄなどで構成されていても良い。
【０１８３】
または、実施の形態に係るパワーモジュールに適用可能な半導体デバイスＱ１・Ｑ４としては、ＳｉＣ  ＭＯＳＦＥＴ１３０Ａの代わりに、ＧａＮ系ＦＥＴなどを採用することもできる。
【０１８４】
実施の形態に係るパワーモジュールに適用可能な半導体デバイスＱ２・Ｑ５、および半導体デバイスＱ３・Ｑ６についても同様である。
【０１８５】
さらには、実施の形態に係るパワーモジュールに適用可能な半導体デバイスＱ１〜Ｑ６には、バンドギャップエネルギーが、例えば、１．１ｅＶ〜８ｅＶのワイドバンドギャップ型と称される半導体を用いることができる。
【０１８６】
同様に、実施の形態に係るパワーモジュールに適用可能な半導体デバイスＱ１・Ｑ４の例であって、エミッタパッド電極ＥＰＤ、ゲートパッド電極ＧＰＤを含むＩＧＢＴ１３０Ｂの模式的断面構造は、図３８に示すように表される。
【０１８７】
図３８に示すように、ＩＧＢＴ１３０Ｂは、ｎ-高抵抗層からなる半導体層３１と、半導体層３１の表面側に形成されたｐボディ領域３２と、ｐボディ領域３２の表面に形成されたエミッタ領域３３Ｅと、ｐボディ領域３２間の半導体層３１の表面上に配置されたゲート絶縁膜３４と、ゲート絶縁膜３４上に配置されたゲート電極３５と、エミッタ領域３３Ｅおよびｐボディ領域３２に接続されたエミッタ電極３６Ｅと、半導体層３１の表面と反対側の裏面に配置されたｐ+コレクタ領域３７Ｐと、ｐ+コレクタ領域３７Ｐに接続されたコレクタ電極３８Ｃとを備える。
【０１８８】
ゲートパッド電極ＧＰＤは、ゲート絶縁膜３４上に配置されたゲート電極３５に接続され、エミッタパッド電極ＥＰＤは、エミッタ領域３３Ｅおよびｐボディ領域３２に接続されたエミッタ電極３６Ｅに接続される。また、ゲートパッド電極ＧＰＤおよびエミッタパッド電極ＥＰＤは、図３８に示すように、ＩＧＢＴ１３０Ｂの表面を覆うパッシベーション用の層間絶縁膜３９上に配置される。
【０１８９】
なお、ゲートパッド電極ＧＰＤおよびエミッタパッド電極ＥＰＤの下方の半導体層３１内には、図示していないが、微細構造のＩＧＢＴ構造が形成されていても良い。
【０１９０】
さらに、図３８に示すように、中央部のＩＧＢＴ構造においても、パッシベーション用の層間絶縁膜３９上にエミッタパッド電極ＥＰＤが延在して配置されていても良い。
【０１９１】
図３８において、ＩＧＢＴ１３０Ｂは、プレーナゲート型のｎチャネル縦型ＩＧＢＴで構成されているが、トレンチゲート型のｎチャネル縦型ＩＧＢＴなどで構成されていても良い。
【０１９２】
実施の形態に係るパワーモジュールに適用可能な半導体デバイスＱ２・Ｑ５、および半導体デバイスＱ３・Ｑ６についても同様である。
【０１９３】
半導体デバイスＱ１〜Ｑ６としては、ＳｉＣ  ＤＩＭＯＳＦＥＴ、ＳｉＣ  ＴＭＯＳＦＥＴなどのＳｉＣ系パワーデバイス、或いはＧａＮ系ＨＥＭＴなどのＧａＮ系パワーデバイスを適用可能である。また、場合によっては、Ｓｉ系ＭＯＳＦＥＴやＳｉＣ系ＩＧＢＴなどのパワーデバイスも適用可能である。
【０１９４】
―ＳｉＣ  ＤＩＭＯＳＦＥＴ―
実施の形態に係るパワーモジュールに適用可能な半導体デバイスの例であって、ＳｉＣ  ＤＩＭＯＳＦＥＴ１３０Ｃの模式的断面構造は、図３９に示すように表される。
【０１９５】
図３９に示すＳｉＣ  ＤＩＭＯＳＦＥＴ１３０Ｃは、ｎ-高抵抗層からなる半導体層３１と、半導体層３１の表面側に形成されたｐボディ領域３２と、ｐボディ領域３２の表面に形成されたｎ+ソース領域３３と、ｐボディ領域３２間の半導体層３１の表面上に配置されたゲート絶縁膜３４と、ゲート絶縁膜３４上に配置されたゲート電極３５と、ソース領域３３およびｐボディ領域３２に接続されたソース電極３６と、半導体層３１の表面と反対側の裏面に配置されたｎ+ドレイン領域３７と、ｎ+ドレイン領域３７に接続されたドレイン電極３８とを備える。
【０１９６】
図３９において、ＳｉＣ  ＤＩＭＯＳＦＥＴ１３０Ｃは、ｐボディ領域３２と、ｐボディ領域３２の表面に形成されたｎ+ソース領域３３が、ダブルイオン注入（ＤＩＩ）で形成され、ソースパッド電極ＳＰＤは、ソース領域３３およびｐボディ領域３２に接続されたソース電極３６に接続される。
【０１９７】
図示を省略するゲートパッド電極ＧＰＤは、ゲート絶縁膜３４上に配置されたゲート電極３５に接続される。また、ソースパッド電極ＳＰＤおよびゲートパッド電極ＧＰＤは、図３９に示すように、ＳｉＣ  ＤＩＭＯＳＦＥＴ１３０Ｃの表面を覆うように、パッシベーション用の層間絶縁膜３９上に配置される。
【０１９８】
ＳｉＣ  ＤＩＭＯＳＦＥＴ１３０Ｃは、図３９に示すように、ｐボディ領域３２に挟まれたｎ-高抵抗層からなる半導体層３１内に、破線で示されるような空乏層が形成されるため、接合型ＦＥＴ（ＪＦＥＴ）効果に伴うチャネル抵抗Ｒ JFETが形成される。また、ｐボディ領域３２／半導体層３１間には、図３９に示すように、ボディダイオードＢＤが形成される。
【０１９９】
―ＳｉＣ  ＴＭＯＳＦＥＴ―
実施の形態に係るパワーモジュールに適用可能な半導体デバイスの例であって、ＳｉＣ  ＴＭＯＳＦＥＴ１３０Ｄの模式的断面構造は、図４０に示すように表される。
【０２００】
図４０に示すＳｉＣ  ＴＭＯＳＦＥＴ１３０Ｄは、ｎ層からなる半導体層３１Ｎと、半導体層３１Ｎの表面側に形成されたｐボディ領域３２と、ｐボディ領域３２の表面に形成されたｎ+ソース領域３３と、ｐボディ領域３２を貫通し、半導体層３１Ｎまで形成されたトレンチ内にゲート絶縁膜３４および層間絶縁膜３９Ｕ・３９Ｂを介して形成されたトレンチゲート電極３５ＴＧと、ソース領域３３およびｐボディ領域３２に接続されたソース電極３６と、半導体層３１Ｎの表面と反対側の裏面に配置されたｎ+ドレイン領域３７と、ｎ+ドレイン領域３７に接続されたドレイン電極３８とを備える。
【０２０１】
図４０において、ＳｉＣ  ＴＭＯＳＦＥＴ１３０Ｄは、ｐボディ領域３２を貫通し、半導体層３１Ｎまで形成されたトレンチ内にゲート絶縁膜３４および層間絶縁膜３９Ｕ・３９Ｂを介してトレンチゲート電極３５ＴＧが形成され、ソースパッド電極ＳＰＤは、ソース領域３３およびｐボディ領域３２に接続されたソース電極３６に接続される。
【０２０２】
図示を省略するゲートパッド電極ＧＰＤは、ゲート絶縁膜３４上に配置されたトレンチゲート電極３５ＴＧに接続される。また、ソースパッド電極ＳＰＤおよびゲートパッド電極ＧＰＤは、図４０に示すように、ＳｉＣ  ＴＭＯＳＦＥＴ１３０Ｄの表面を覆うように、パッシベーション用の層間絶縁膜３９Ｕ上に配置される。
【０２０３】
ＳｉＣ  ＴＭＯＳＦＥＴ１３０Ｄでは、ＳｉＣ  ＤＩＭＯＳＦＥＴ１３０ＣのようなＪＦＥＴ効果に伴うチャネル抵抗Ｒ JFETは形成されない。ｐボディ領域３２／半導体層３１Ｎ間には、図３９と同様に、ボディダイオードＢＤが形成される。
【０２０４】
（応用例）
実施の形態に係るパワーモジュールを用いて構成した３相交流インバータ４０Ａの回路構成において、半導体デバイスとしてＳｉＣ  ＭＯＳＦＥＴを適用し、電源端子ＰＬ・接地端子ＮＬ間にスナバコンデンサＣを接続した回路構成例は、図４１（ａ）に示すように表される。同様に、半導体デバイスとしてＩＧＢＴを適用し、電源端子ＰＬ・接地端子ＮＬ間にスナバコンデンサＣを接続した３相交流インバータ４０Ｂの回路構成例は、図４１（ｂ）に示すように表される。
【０２０５】
パワーモジュールを電源Ｅと接続し、スイッチング動作を行うと、接続ラインの有するインダクタンスＬによって、ＳｉＣ  ＭＯＳＦＥＴやＩＧＢＴのスイッチング速度が速いため、大きなサージ電圧Ｌｄｉ／ｄｔを生ずる。例えば、電流変化ｄｉ＝３００Ａとし、スイッチングに伴う時間変化ｄｔ＝１００ｎｓｅｃとすると、ｄｉ／ｄｔ＝３×１０９（Ａ／ｓ）となる。
【０２０６】
インダクタンスＬの値により、サージ電圧Ｌｄｉ／ｄｔの値は変化するが、電源Ｅに、このサージ電圧Ｌｄｉ／ｄｔが重畳される。電源端子ＰＬ・接地端子ＮＬ間に接続されるスナバコンデンサＣによって、このサージ電圧Ｌｄｉ／ｄｔを吸収することができる。
【０２０７】
（具体例）
次に、図４２を参照して、半導体デバイスとしてＳｉＣ  ＭＯＳＦＥＴを適用した３相交流インバータ４２Ｂについて説明する。
【０２０８】
図４２に示すように、３相交流インバータ４２Ａは、ゲートドライバ（ＧＤ）１８０に接続されたパワーモジュール部２００と、３相交流モータ部５１と、電源もしくは蓄電池（Ｅ）５３と、コンバータ５５とを備える。パワーモジュール部２００は、３相交流モータ部５１のＵ相、Ｖ相、Ｗ相に対応して、Ｕ相、Ｖ相、Ｗ相のインバータが接続されている。
【０２０９】
ここで、ＧＤ１８０は、ＳｉＣ  ＭＯＳＦＥＴＱ１・Ｑ４、ＳｉＣ  ＭＯＳＦＥＴＱ２・Ｑ５、およびＳｉＣ  ＭＯＳＦＥＴＱ３・Ｑ６に接続されている。
【０２１０】
パワーモジュール部２００は、電源もしくは蓄電池（Ｅ）５３が接続されたコンバータ５５のプラス端子（＋）Ｐとマイナス端子（−）Ｎとの間に接続され、インバータ構成のＳｉＣ  ＭＯＳＦＥＴＱ１・Ｑ４、Ｑ２・Ｑ５、およびＱ３・Ｑ６を備える。また、ＳｉＣ  ＭＯＳＦＥＴＱ１〜Ｑ６のソース・ドレイン間には、フリーホイールダイオードＤＩ１〜ＤＩ６がそれぞれ逆並列に接続されている。
【０２１１】
次に、図４３を参照して、半導体デバイスとしてＩＧＢＴを適用し、実施の形態に係るパワーモジュールを用いて構成した３相交流インバータ４２Ｂについて説明する。
【０２１２】
図４３に示すように、３相交流インバータ４２Ｂは、パワーモジュール部２００と、ＧＤ１８０と、３相交流モータ部５１と、電源もしくは蓄電池（Ｅ）５３と、コンバータ５５とを備える。パワーモジュール部２００は、３相交流モータ部５１のＵ相、Ｖ相、Ｗ相に対応して、Ｕ相、Ｖ相、Ｗ相のインバータが接続されている。
【０２１３】
ここで、ＧＤ１８０は、ＩＧＢＴＱ１・Ｑ４、ＩＧＢＴＱ２・Ｑ５、およびＩＧＢＴＱ３・Ｑ６に接続されている。
【０２１４】
パワーモジュール部２００は、蓄電池（Ｅ）５３が接続されたコンバータ５５のプラス端子（＋）Ｐとマイナス端子（−）Ｎとの間に接続され、インバータ構成のＩＧＢＴ  Ｑ１・Ｑ４、Ｑ２・Ｑ５、およびＱ３・Ｑ６を備える。また、ＩＧＢＴ  Ｑ１〜Ｑ６のエミッタ・コレクタ間には、フリーホイールダイオードＤＩ１〜ＤＩ６がそれぞれ逆並列に接続されている。
【０２１５】
（拡散接合技術）
＜インサート金属を入れない例＞
拡散接合技術を適用する一実施の形態に係るパワーモジュールの製造方法の説明図であって、拡散接合形成前のＳｉＣ半導体デバイス２２の裏面近傍の模式的断面構造は、図４４（ａ）に示すように表され、拡散接合形成前の厚銅基板２の表面近傍の模式的断面構造は、図４４（ｂ）に示すように表される。
【０２１６】
ＳｉＣ半導体デバイス２２の裏面電極１３４は、例えば、金属の多層構造を備え、ＳｉＣ半導体デバイス２２の裏面側から順にチタン層１３０、ニッケル層１２８、金層１２６、および銀層１２４を備える。これらのチタン層１３０、ニッケル層１２８、金層１２６、および銀層１２４は、例えば、スパッタリング技術を用いて形成可能である。
【０２１７】
また、厚銅基板２の表面電極１３２は、例えば、金属の多層構造を備え、厚銅基板２の表面側から順にニッケル層１２０、および銀層１２２を備える。厚銅基板２は、Ｃｕ層１８と、Ｃｕ層１８上に形成されたアルミニウム層からなる応力緩和金属層２４Ｕとを備える。
【０２１８】
アルミニウム層からなる応力緩和金属層２４Ｕの上にニッケル層１２０、そしてその上に銀層１２２が、例えば、めっき技術により形成されている。
【０２１９】
次に拡散接合技術を適用して、ＳｉＣ半導体デバイス２２の裏面と、厚銅基板２の表面とを加熱・加圧して拡散接合を形成した一実施の形態に係るパワーモジュールの模式的断面構造は、図４５に示すように表される。
【０２２０】
すなわち、図４５に示すように、加熱・加圧プロセスにより、厚銅基板２の表面側の銀層１２２とＳｉＣ半導体デバイス２２の裏面側の銀層１２４が拡散接合されて、Ａｇ層−Ａｇ層同士が一体化された銀層１２３が形成される。
【０２２１】
―断面構造のＳＥＭ写真例―
拡散接合技術を適用する一実施の形態に係るパワーモジュールの拡散接合近傍の断面構造のＳＥＭ写真例は、図４６（ａ）に示すように表され、図４６（ａ）を説明するための線図は、図４６（ｂ）に示すように表される。
【０２２２】
また、銀焼成接合技術を適用する一実施の形態に係るパワーモジュールの銀焼成接合近傍の断面構造のＳＥＭ写真例は、図４７（ａ）に示すように表され、図４７（ａ）を説明するための線図は、図４７（ｂ）に示すように表される。
【０２２３】
図４６（ａ）および図４６（ｂ）に示すように、拡散接合を行うと、Ａｇ層−Ａｇ層同士が一体化される。一方、銀焼成接合では、銀焼成層内に空隙を多数有するポーラス構造が形成されており接合構造は明らかに異なる。
【０２２４】
ここで、銀焼成接合技術により形成される銀焼成層の厚さは、例えば約８０μｍ程度であり、熱伝導率の値は、例えば、約２００Ｗ／ｍＫである。これに対して、拡散接合技術によるＡｇ層−Ａｇ層拡散接合層の厚さは、例えば約２μｍ程度であり、熱伝導率の値は、例えば、約４３０Ｗ／ｍＫである。
【０２２５】
本技術を適用する一実施の形態に係るパワーモジュールによれば、厚銅基板上に拡散接合を用いて接合層を形成することにより、薄層化および高熱伝導化を図ることができる。
【０２２６】
＜インサート金属を入れる例＞
上述のインサート金属をいれない例において、ＳｉＣ半導体デバイス２２の裏面電極１３４の最下面が銀層１２４で、厚銅基板２の表面電極１３２の最上面も銀層１２２の場合、銀層１２４と銀層１２２間に銀層からなるインサート金属を更に配置して、加熱・加圧プロセスを実施しても良い。ＳｉＣ半導体デバイス２２の裏面電極１３４の最下面と、厚銅基板２の表面電極１３２の最上面を同じ金属にして、インサート金属も同じものにすることで、良好な拡散接合を形成可能である。インサート金属として銀層を適用した場合も図４６（ａ）および図４６（ｂ）と同様の銀層１２４−インサート金属（銀層）−銀層１２２が一体化された拡散接合が形成可能である。
【０２２７】
尚、第１の実施の形態においても上記のＡｇ−Ａｇ拡散接合を同様に適用可能である。また、第１の実施の形態の説明において、インサート金属を用いる固相拡散接合で接合する技術を適用しても良い。
【０２２８】
また、第２〜第３の実施の形態においてもＡｇ焼成層２０の代わりに上記のＡｇ−Ａｇ拡散接合を同様に適用可能である。また、第２〜第３の実施の形態においても、インサート金属を用いる固相拡散接合で接合する技術を適用しても良い。
【０２２９】
上記のように、インサート金属をいれない拡散接合の実施の形態、およびインサート金属を入れる固相拡散の実施の形態の両方の技術を本技術としている。
【０２３０】
（埋め込み部の説明）
本技術を適用する一実施の形態に係るパワーモジュールの厚銅基板の表面近傍の模式的断面図（その１）は図４８（ａ）に示すように表され、厚銅基板の表面近傍の模式的断面図（その２）は図４８（ｂ）に示すように表される。
【０２３１】
図２３や図２４では、ＳｉＣ半導体デバイス２２がＳｉＣブロックとして表現されていたが、ＳｉＣ半導体デバイス２２として図３９に示されるＳｉＣ  ＤＩＭＯＳＦＥＴの模式的断面構造を例として、どれくらい埋め込まれるのか表現した図が、図４８（ａ）および図４８（ｂ）に対応している。
【０２３２】
図４８（ａ）の例では、埋め込み部ＢＲ１の厚さは相対的に薄く、ＳｉＣ半導体デバイス２２は、裏面電極側から、ｎ+ドレイン領域３７の途中まで埋め込まれている。
【０２３３】
図４８（ｂ）の例では、埋め込み部ＢＲ２の厚さは相対的に厚く、ＳｉＣ半導体デバイス２２は、裏面電極側から、ｎ-高抵抗層からなる半導体層３１の途中まで埋め込まれている。ＳｉＣ半導体デバイス２２としては、図３９に示されるＳｉＣ  ＤＩＭＯＳＦＥＴに限らず、図４０に示されるＳｉＣ  ＴＭＯＳＦＥＴであっても同様である。
【０２３４】
―熱サイクル信頼性試験結果―
拡散接合技術を適用する一実施の形態に係るパワーモジュールの熱サイクルテストに用いた基板構造の模式的断面構造は、図４９に示すように表される。
【０２３５】
基板構造は、Ａｌ（２４Ｕ）／Ｃｕ（１８）／Ａｌ（２４Ｄ）の３層構造を備える。ＳｉＣ半導体デバイス２２は、Ａｌ（２４Ｕ）上に上述のＡｇ−Ａｇ拡散接合により接合される。ここで、基板構造の厚さ例は、Ａｌ（２４Ｕ）／Ｃｕ（１８）／Ａｌ（２４Ｄ）＝０．１ｍｍ／１．６ｍｍ／０．１ｍｍである。
【０２３６】
拡散接合技術を適用する一実施の形態に係るパワーモジュールの熱サイクルテスト結果であって、初期状態（０サイクル）のＳＡＴ画像例は、図５０（ａ）に示すように表され、図５０（ａ）を説明するための線図は、図５０（ｂ）に示すように表される。
【０２３７】
また、５００サイクル（−４０℃〜＋１５０℃、各３０分）後のＳＡＴ画像例は、図５１（ａ）に示すように表され、図５１（ａ）を説明するための線図は、図５１（ｂ）に示すように表される。
【０２３８】
また、１０００サイクル（−４０℃〜＋１５０℃、各３０分）後のＳＡＴ画像例は、図５２（ａ）に示すように表され、図５２（ａ）を説明するための線図は、図５２（ｂ）に示すように表される。
【０２３９】
また、１５００サイクル（−４０℃〜＋１５０℃、各３０分）後のＳＡＴ画像例は、図５３（ａ）に示すように表され、図５３（ａ）を説明するための線図は、図５３（ｂ）に示すように表される。
【０２４０】
また、２０００サイクル（−４０℃〜＋１５０℃、各３０分）後のＳＡＴ画像例は、図５４（ａ）に示すように表され、図５４（ａ）を説明するための線図は、図５４（ｂ）に示すように表される。
【０２４１】
図５０〜図５４に示すように、０〜２０００サイクル（−４０℃〜＋１５０℃、各３０分）までの熱サイクルテスト結果によれば、厚銅基板上に拡散接合を用いて接合層を形成することにより、良好な接合が形成されていることが確認できる。
【０２４２】
[その他の実施の形態]
上記のように、いくつかの実施の形態について記載したが、開示の一部をなす論述および図面は例示的なものであり、限定するものであると理解すべきではない。この開示から当業者には様々な代替実施の形態、実施例および運用技術が明らかとなろう。
【０２４３】
このように、本実施の形態は、ここでは記載していない様々な実施の形態などを含む。
【産業上の利用可能性】
【０２４４】
本実施の形態のパワーモジュールは、ＩＧＢＴモジュール、ダイオードモジュール、ＭＯＳモジュール（Ｓｉ、ＳｉＣ、ＧａＮ）などの各種の半導体モジュール技術に利用することができ、ＨＥＶ（Hybrid Electric Vehicle）／ＥＶ（Electric Vehicle）向けのインバータ、産業向けのインバータやコンバータなど、幅広い応用分野に適用可能である。
【符号の説明】
【０２４５】
１…パワーモジュール
２，２Ａ…厚銅基板
２Ｂ…絶縁基板
１０…冷却器
１０Ｗ…冷却水
１２…半田層
１２ＴＨ…第１サーマルコンパウンド層
１４、１４Ｂ…第１厚銅層（Ｃｕ層）
１６…絶縁シート層
１６ＴＨ……第２サーマルコンパウンド層
１７…セラミックス基板
１８、１８Ｂ…第２厚銅層（Ｃｕ層）
２０…Ａｇ焼成層
２２、ＱＡ、ＱＢ、Ｑ、Ｑ１〜Ｑ６…半導体デバイス（ＳｉＣ  ＭＯＳＦＥＴ）
２４Ａ、２４Ｂ…アルミニウム（Ａｌ）層
２４Ｕ…応力緩和金属層（第１アルミニウム緩和層）
２４Ｄ…応力緩和金属層（第２アルミニウム緩和層）
２６…プレス板
２９…超音波プローブ
３０、３０Ｕ、３０Ｄ…メッキ層
４０Ａ、４０Ｂ、４２Ａ、４２Ｂ…３相交流インバータ
５０…１ in １モジュール
１００…２ in １モジュール
１２２、１２３、１２４…銀層
１２０、１２８…ニッケル層
１２６…金層
１３０…チタン層
１３２…表面電極
１３４…裏面電極
２００…パワーモジュール部
３００…樹脂層
ｔ１…第２厚銅層の厚さ
ｔＡ…応力緩和金属層（第１アルミニウム緩和層）の厚さ
ｔＤ…半導体デバイスの厚さ
ｔＢ…第１アルミニウム緩和層の加圧厚さ
ＳＤ…半導体デバイスの側壁部と台形形状のアルミニウム緩和層表面との距離
ＰＡ…加圧圧力
ＲＴj-w…熱抵抗
Ｐ…正側電力端子
Ｎ…負側電力端子
Ｏ、Ｕ、Ｖ、Ｗ…出力端子
ＧＴ１、ＧＴ４…ゲート端子
ＳＴ…ソース端子
ＤＴ…ドレイン端子
ＧＷＡ、ＧＷＢ、ＧＷ１、ＧＷ４…ゲートボンディングワイヤ
ＳＷＡ、ＳＷＢ、ＳＷ１、ＳＷ４、ＳＷＯ、ＳＷＮ…ソースボンディングワイヤ
ＧＰ、ＧＰ１、ＧＰ４…ゲート信号用配線パターン
ＳＰ、ＳＰ１、ＳＰ４…ソース信号用配線パターン
ＢＲ１、ＢＲ２…埋め込み部
【図１】
2018181417.tif 000003
【図２】
2018181417.tif 000004
【図３】
2018181417.tif 000005
【図４】
2018181417.tif 000006
【図５】
2018181417.tif 000007
【図６】
2018181417.tif 000008
【図７】
2018181417.tif 000009
【図８】
2018181417.tif 000010
【図９】
2018181417.tif 000011
【図１０】
2018181417.tif 000012
【図１１】
2018181417.tif 000013
【図１２】
2018181417.tif 000014
【図１３】
2018181417.tif 000015
【図１４】
2018181417.tif 000016
【図１５】
2018181417.tif 000017
【図１６】
2018181417.tif 000018
【図１７】
2018181417.tif 000019
【図１８】
2018181417.tif 000020
【図１９】
2018181417.tif 000021
【図２０】
2018181417.tif 000022
【図２１】
2018181417.tif 000023
【図２２】
2018181417.tif 000024
【図２３】
2018181417.tif 000025
【図２４】
2018181417.tif 000026
【図２５】
2018181417.tif 000027
【図２６】
2018181417.tif 000028
【図２７】
2018181417.tif 000029
【図２８】
2018181417.tif 000030
【図２９】
2018181417.tif 000031
【図３０】
2018181417.tif 000032
【図３１】
2018181417.tif 000033
【図３２】
2018181417.tif 000034
【図３３】
2018181417.tif 000035
【図３４】
2018181417.tif 000036
【図３５】
2018181417.tif 000037
【図３６】
2018181417.tif 000038
【図３７】
2018181417.tif 000039
【図３８】
2018181417.tif 000040
【図３９】
2018181417.tif 000041
【図４０】
2018181417.tif 000042
【図４１】
2018181417.tif 000043
【図４２】
2018181417.tif 000044
【図４３】
2018181417.tif 000045
【図４４】
2018181417.tif 000046
【図４５】
2018181417.tif 000047
【図４６】
2018181417.tif 000048
【図４７】
2018181417.tif 000049
【図４８】
2018181417.tif 000050
【図４９】
2018181417.tif 000051
【図５０】
2018181417.tif 000052
【図５１】
2018181417.tif 000053
【図５２】
2018181417.tif 000054
【図５３】
2018181417.tif 000055
【図５４】
2018181417.tif 000056
【国際調査報告】
2018181417.tif 000057
2018181417.tif 000058